(57)【要約】【課題】  熱や光に対する高い安定性、高い透明点（またはネマチック相の高い上限温度）、液晶相の低い下限温度、小さな粘度、適切な光学異方性、負に大きな誘電率異方性、適切な弾性定数、他の液晶性化合物との良好な相溶性などの物性の少なくとも１つを充足する液晶性化合物を提供することである。類似の化合物と比較して、他の液晶性化合物との良好な相溶性を有する化合物を提供することである。【解決手段】  式（１）で表される化合物。2020066580.tif 000085式（１）において、例えば、Ｒ１およびＲ２はアルキルであり、環Ａ１、環Ａ２、および環Ａ３は１，４−フェニレンであり、Ｚ１、Ｚ２、Ｚ３、およびＺ４は単結合であり、 Ｌ１、およびＬ２は独立してハロゲンであり、Ｙ１、Ｙ２、Ｙ３、およびＹ４は独立して水素または−ＣＨ３であり、ａ、ｂ、およびｃは独立して、０または１であり、ａ、ｂ、およびｃの和は、０、１、２、または３である。【選択図】なし【特許請求の範囲】
【請求項１】
式（１）で表される化合物。
2020066580.tif 000077
式（１）において、
Ｒ１、およびＲ２は独立して水素または、炭素数１〜１５のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
環Ａ１、環Ａ２、および環Ａ３は独立して、１，４−シクロヘキシレン、デカヒドロナフタレン−２，６−ジイル、１，４−フェニレンであり、これらの基において、少なくとも１つの−ＣＨ２−は−Ｏ−、−Ｓ−、−ＣＯ−、または−ＳｉＨ２−で置き換えられてもよく、少なくとも１つの−ＣＨ２ＣＨ２−は−ＣＨ＝ＣＨ−または−ＣＨ＝Ｎ−で置き換えられてもよく、これらの二価基において、少なくとも１つの水素は、ハロゲン、−Ｃ≡Ｎ、−ＣＦ３、−ＣＨＦ２、−ＣＨ２Ｆ、−ＯＣＦ３、−ＯＣＨＦ２、または−ＯＣＨ２Ｆで置き換えられてもよく；
Ｚ１、Ｚ２、Ｚ３、およびＺ４は独立して、単結合、−（ＣＨ２）２−、−ＣＨ＝ＣＨ−、−Ｃ≡Ｃ−、−ＣＯＯ−、−ＯＣＯ−、−ＣＦ２Ｏ−、−ＯＣＦ２−、−ＣＨ２Ｏ−、−ＯＣＨ２−、−（ＣＨ２）４−、−Ｏ（ＣＨ２）３−、−（ＣＨ２）３Ｏ−、または−ＣＦ＝ＣＦ−であり；
Ｌ１、およびＬ２は独立して、水素、ハロゲン、−ＣＨＦ２、−ＣＦ３、−ＯＣＨＦ２、−ＯＣＦ３であり；
Ｙ１、Ｙ２、Ｙ３、およびＹ４は独立して、水素、または−ＣＨ３であり、Ｙ１、Ｙ２、Ｙ３、およびＹ４のうち少なくとも1つは−ＣＨ３であり；
ａ、ｂ、およびｃは独立して、０または１であり、ａ、ｂ、およびｃの和は、０、１、２、または３であり；ａ＝ｂ＝１かつｃ＝０であり、環Ａ１および環Ａ２がともに１，４−フェニレンであり、Ｚ２およびＺ３がともに単結合であり、Ｌ１およびＬ２がともにフッ素である場合、環Ａ２の少なくとも１つの水素はハロゲン、−Ｃ≡Ｎ、−ＣＦ３、−ＣＨＦ２、−ＣＨ２Ｆ、−ＯＣＦ３、−ＯＣＨＦ２、または−ＯＣＨ２Ｆで置き換えられている。
【請求項２】
式（１）において、Ｒ１およびＲ２は独立して、炭素数１〜１０のアルキル、炭素数２〜１０のアルケニル、炭素数１〜９のアルコキシ、または炭素数２〜９のアルケニルオキシであり；環Ａ１、環Ａ２、および環Ａ３は独立して１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、１，３−ジオキサン−２，５−ジイル、ピリミジン−２，５−ジイル、ピリジン−２，５−ジイル、または６−フルオロピリジン−２，５−ジイルである請求項１に記載の化合物。
【請求項３】
式（１−１）または（１−２）で表される、請求項１に記載の化合物。
2020066580.tif 000078
式（１−１）および（１−２）において、
Ｒ１およびＲ２が独立して、炭素数１〜１０のアルキル、炭素数２〜１０のアルケニル、炭素数１〜９のアルコキシ、または炭素数２〜９のアルケニルオキシであり；環Ａ１、環Ａ２、および環Ａ３は独立して１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、１，３−ジオキサン−２，５−ジイル、ピリミジン−２，５−ジイル、ピリジン−２，５−ジイル、または６−フルオロピリジン−２，５−ジイルであり；Ｚ１、Ｚ２、Ｚ３、およびＺ４は独立して、単結合、−（ＣＨ２）２−、−ＣＨ＝ＣＨ−、−Ｃ≡Ｃ−、−ＣＨ２Ｏ−、または−ＯＣＨ２−であり；Ｌ１、およびＬ２は独立して、水素、ハロゲン、−ＣＨＦ２、−ＣＦ３、−ＯＣＨＦ２、−ＯＣＦ３であり；Ｙ１、Ｙ２、Ｙ３、およびＹ４は独立して、水素、または−ＣＨ３であり、Ｙ１、Ｙ２、Ｙ３、およびＹ４のうち少なくとも１つは−ＣＨ３であり；
ａ、ｂ、およびｃは独立して、０または１であり、ａ、ｂ、およびｃの和は、０、１、または２であり；式（１−１）において、ａ＝ｂ＝１であり、環Ａ１および環Ａ２がともに１，４−フェニレンであり、Ｚ２およびＺ３がともに単結合であり、Ｌ１およびＬ２がともにフッ素である場合、環Ａ２の少なくとも１つの水素はハロゲンで置き換えられている。
【請求項４】
式（１−３）〜（１−６）のいずれか１つで表される、請求項１に記載の化合物。
2020066580.tif 000079
式（１−３）〜（１−６）において、Ｒ１およびＲ２が独立して、炭素数１〜１０のアルキル、炭素数２〜１０のアルケニル、または炭素数１〜９のアルコキシであり；Ｚ１、Ｚ２、およびＺ３は独立して、単結合、−（ＣＨ２）２−、−ＣＨ＝ＣＨ−、−Ｃ≡Ｃ−、−ＣＨ２Ｏ−、または−ＯＣＨ２−であり；Ｌ１、Ｌ２、Ｌ３、およびＬ４は独立して、水素またはフッ素であり；Ｙ１、Ｙ２、Ｙ３、およびＹ４は独立して、水素、または−ＣＨ３であり；式（１−６）において、Ｚ２およびＺ３がともに単結合であり、Ｌ３およびＬ４がともにフッ素である場合、Ｌ１およびL２のうち少なくとも１つがハロゲンである。
【請求項５】
式（１−７）または（１−８）のいずれか１つで表される、請求項１に記載の化合物。
2020066580.tif 000080
式（１−７）〜（１−８）において、Ｒ１およびＲ２は独立して、炭素数１〜１０のアルキル、炭素数２〜１０のアルケニル、または炭素数１〜９のアルコキシであり；Ｚ１、Ｚ２、およびＺ３は独立して、単結合、−（ＣＨ２）２−、−ＣＨ２Ｏ−、または−ＯＣＨ２−であり；Ｌ１、Ｌ２、Ｌ３、およびＬ４は独立して、水素またはフッ素であり、Ｌ１、Ｌ２のうち少なくとも１つはフッ素であり、Ｌ３、Ｌ４のうち少なくとも１つはフッ素であり；Ｙ１、Ｙ２、Ｙ３、およびＹ４は独立して、水素、または−ＣＨ３であり、Ｙ１、Ｙ２、Ｙ３、およびＹ４のうち少なくとも１つは−ＣＨ３である。
【請求項６】
請求項１から５のいずれか１項に記載の化合物を少なくとも１つ含有する液晶組成物。
【請求項７】
式（２）から（４）で表される化合物の群から選択された少なくとも１つの化合物をさらに含有する、請求項６に記載の液晶組成物。
2020066580.tif 000081
式（２）から（４）において、
Ｒ１１およびＲ１２は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
環Ｂ１、環Ｂ２、環Ｂ３、および環Ｂ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１１、Ｚ１２、およびＺ１３は独立して、単結合、−ＣＯＯ−、−ＣＨ２ＣＨ２−、−ＣＨ＝ＣＨ−、または−Ｃ≡Ｃ−である。
【請求項８】
式（５）から（１３）で表される化合物の群から選択された少なくとも１つの化合物をさらに含有する、請求項７に記載の液晶組成物。
2020066580.tif 000082
式（５）から（１３）において、
Ｒ１３、Ｒ１４およびＲ１５は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく、そしてＲ１５は、水素またはフッ素であってもよく；
環Ｃ１、環Ｃ２、環Ｃ３、および環Ｃ４は独立して、１，４−シクロヘキシレン、１，４−シクロヘキセニレン、少なくとも１つの水素がフッ素で置き換えられてもよい１，４−フェニレン、テトラヒドロピラン−２，５−ジイル、またはデカヒドロナフタレン−２，６−ジイルであり；
環Ｃ５および環Ｃ６は独立して、１，４−シクロヘキシレン、１，４−シクロヘキセニレン、１，４−フェニレン、テトラヒドロピラン−２，５−ジイル、またはデカヒドロナフタレン−２，６−ジイルであり；
Ｚ１４、Ｚ１５、Ｚ１６、およびＺ１７は独立して、単結合、−ＣＯＯ−、−ＣＨ２Ｏ−、−ＯＣＦ２−、−ＣＨ２ＣＨ２−、または−ＯＣＦ２ＣＨ２ＣＨ２−であり；
Ｌ１１およびＬ１２は独立して、フッ素または塩素であり；
Ｓ１１は、水素またはメチルであり；
Ｘは、−ＣＨＦ−または−ＣＦ２−であり；
ｊ、ｋ、ｍ、ｎ、ｐ、ｑ、ｒ、およびｓは独立して、０または１であり、ｋ、ｍ、ｎ、およびｐの和は、１または２であり、ｑ、ｒ、およびｓの和は、０、１、２、または３であり、ｔは、１、２、または３である。
【請求項９】
式（２１）から（２３）で表される化合物の群から選択された少なくとも１つの化合物をさらに含有する、請求項７または８に記載の液晶組成物。
2020066580.tif 000083
式（２１）から（２３）において、
Ｒ１６は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
Ｘ１１は、フッ素、塩素、−ＣＦ３、−ＣＨＦ２、−ＣＨ２Ｆ、−ＯＣＦ３、−ＯＣＨＦ２、−ＯＣＦ２ＣＨＦ２、または−ＯＣＦ２ＣＨＦＣＦ３であり；
環Ｄ１、環Ｄ２、および環Ｄ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１８、Ｚ１９、およびＺ２０は独立して、単結合、−ＣＯＯ−、−ＣＨ２Ｏ−、−ＣＦ２Ｏ−、−ＯＣＦ２−、−ＣＨ２ＣＨ２−、−ＣＨ＝ＣＨ−、−Ｃ≡Ｃ−、または−（ＣＨ２）４−であり；
Ｌ１３およびＬ１４は独立して、水素またはフッ素である。
【請求項１０】
式（２４）で表される化合物の群から選択された少なくとも１つの化合物をさらに含有する、請求項６から９のいずれか１項に記載の液晶組成物。
2020066580.tif 000084
式（２４）において、
Ｒ１７は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
Ｘ１２は−Ｃ≡Ｎまたは−Ｃ≡Ｃ−Ｃ≡Ｎであり；
環Ｅ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ２１は、単結合、−ＣＯＯ−、−ＣＨ２Ｏ−、−ＣＦ２Ｏ−、−ＯＣＦ２−、−ＣＨ２ＣＨ２−、または−Ｃ≡Ｃ−であり；
Ｌ１５およびＬ１６は独立して、水素またはフッ素であり；
ｉは、１、２、３、または４である。
【請求項１１】
請求項６から１０のいずれか１項に記載の液晶組成物を含む液晶表示素子。
【発明の詳細な説明】
【技術分野】
【０００１】
本発明は液晶性化合物、液晶組成物、および液晶表示素子に関する。さらに詳しくは、メチル基を有し、誘電率異方性が負の液晶性化合物、これを含有する液晶組成物、およびこの組成物を含む液晶表示素子に関する。
【背景技術】
【０００２】
液晶表示素子において、液晶分子の動作モードに基づいた分類は、ＰＣ（phase change）、ＴＮ（twisted nematic）、ＳＴＮ（super twisted nematic）、ＥＣＢ（electrically controlled birefringence）、ＯＣＢ（optically compensated bend）、ＩＰＳ（in-plane switching）、ＶＡ（vertical alignment）、ＦＦＳ（fringe field switching）、ＦＰＡ（field-induced photo-reactive alignment）などのモードである。素子の駆動方式に基づいた分類は、ＰＭ（passive matrix）とＡＭ（active matrix）である。ＰＭは、スタティック（static）、マルチプレックス（multiplex）などに分類され、ＡＭは、ＴＦＴ（thin film transistor）、ＭＩＭ（metal insulator metal）などに分類される。
【０００３】
この素子には液晶組成物が封入される。この組成物の物性は、素子の特性に関連する。組成物における物性の例は、熱や光に対する安定性、ネマチック相の温度範囲、粘度、光学異方性、誘電率異方性、比抵抗、弾性定数などである。組成物は多くの液晶性化合物を混合して調製される。化合物に必要な物性は、水、空気、熱、光などの環境に対する高い安定性、液晶相の広い温度範囲、小さな粘度、適切な光学異方性、大きな誘電率異方性、適切な弾性定数、他の液晶性化合物との良好な相溶性などである。ネマチック相の高い上限温度を有する化合物は好ましい。ネマチック相、スメクチック相などの液晶相において低い下限温度を有する化合物は好ましい。小さな粘度を有する化合物は素子の短い応答時間に寄与する。光学異方性の適切な値は素子の動作モードの種類に依存する。低い電圧で素子を駆動するには正または負に大きな誘電率異方性を有する化合物が好ましい。組成物を調製するには他の液晶性化合物との良好な相溶性を有する化合物が好ましい。素子を氷点下の温度で使うこともあるので、低い温度で良好な相溶性を有する化合物が好ましい。
【０００４】
これまでに、数多くの液晶性化合物が合成されてきた。新しい液晶性化合物の開発は今でも続けられている。新規な化合物には、従来の化合物にはない良好な物性が期待されるからである。新規な化合物が組成物における少なくとも２つの物性に適切なバランスを付与することもあるからである。
【０００５】
下記化合物（Ｓ−１）は国際公開第８９/０８６３９号公報の式１に包含される。また、特開２００５−１５４４４６号公報は請求項３の化学式３に下記化合物（Ｓ−２）は開示されている。
2020066580.tif 000002
2020066580.tif 000003
【先行技術文献】
【特許文献】
【０００６】
【特許文献１】国際公開第８９/０８６３９号公報
【特許文献２】特開２００５−１５４４４６号公報
【発明の概要】
【発明が解決しようとする課題】
【０００７】
第一の課題は、熱や光に対する高い安定性、高い透明点（またはネマチック相の高い上限温度）、液晶相の低い下限温度、小さな粘度、適切な光学異方性、負に大きな誘電率異方性、適切な弾性定数、他の液晶性化合物との良好な相溶性などの物性の少なくとも１つを充足する液晶性化合物を提供することである。類似の化合物と比較して、他の液晶性化合物との良好な相溶性を有する化合物を提供することである。第二の課題は、この化合物を含有し、熱や光に対する高い安定性、ネマチック相の高い上限温度、ネマチック相の低い下限温度、小さな粘度、適切な光学異方性、負に大きな誘電率異方性、大きな比抵抗、適切な弾性定数などの物性の少なくとも１つを充足する液晶組成物を提供することである。この課題は、少なくとも２つの物性に関して適切なバランスを有する液晶組成物を提供することである。第三の課題は、この組成物を含み、素子を使用できる広い温度範囲、短い応答時間、大きな電圧保持率、低いしきい値電圧、大きなコントラスト比、小さなフリッカ率、および長い寿命を有する液晶表示素子を提供することである。
【課題を解決するための手段】
【０００８】
式（１）で表される化合物。
2020066580.tif 000004
式（１）において、
Ｒ１、およびＲ２は独立して水素または、炭素数１〜１５のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
環Ａ１、環Ａ２、および環Ａ３は独立して、１，４−シクロヘキシレン、デカヒドロナフタレン−２，６−ジイル、１，４−フェニレンであり、これらの基において、少なくとも１つの−ＣＨ２−は−Ｏ−、−Ｓ−、−ＣＯ−、または−ＳｉＨ２−で置き換えられてもよく、少なくとも１つの−ＣＨ２ＣＨ２−は−ＣＨ＝ＣＨ−または−ＣＨ＝Ｎ−で置き換えられてもよく、これらの二価基において、少なくとも１つの水素は、ハロゲン、−Ｃ≡Ｎ、−ＣＦ３、−ＣＨＦ２、−ＣＨ２Ｆ、−ＯＣＦ３、−ＯＣＨＦ２、または−ＯＣＨ２Ｆで置き換えられてもよく；
Ｚ１、Ｚ２、Ｚ３、およびＺ４は独立して、単結合、−（ＣＨ２）２−、−ＣＨ＝ＣＨ−、−Ｃ≡Ｃ−、−ＣＯＯ−、−ＯＣＯ−、−ＣＦ２Ｏ−、−ＯＣＦ２−、−ＣＨ２Ｏ−、−ＯＣＨ２−、−（ＣＨ２）４−、−Ｏ（ＣＨ２）３−、−（ＣＨ２）３Ｏ−、または−ＣＦ＝ＣＦ−であり；
Ｌ１、およびＬ２は独立して、水素、ハロゲン、−ＣＨＦ２、−ＣＦ３、−ＯＣＨＦ２、−ＯＣＦ３であり；
Ｙ１、Ｙ２、Ｙ３、およびＹ４は独立して、水素、または−ＣＨ３であり、Ｙ１、Ｙ２、Ｙ３、およびＹ４のうち少なくとも1つは−ＣＨ３であり；
ａ、ｂ、およびｃは独立して、０または１であり、ａ、ｂ、およびｃの和は、０、１、２、または３であり；ａ＝ｂ＝１かつｃ＝０であり、環Ａ１および環Ａ２がともに１，４−フェニレンであり、Ｚ２およびＺ３がともに単結合であり、Ｌ１およびＬ２がともにフッ素である場合、環Ａ２の少なくとも１つの水素はハロゲン、−Ｃ≡Ｎ、−ＣＦ３、−ＣＨＦ２、−ＣＨ２Ｆ、−ＯＣＦ３、−ＯＣＨＦ２、または−ＯＣＨ２Ｆで置き換えられている。
【発明の効果】
【０００９】
第一の長所は、熱や光に対する高い安定性、高い透明点（またはネマチック相の高い上限温度）、液晶相の低い下限温度、小さな粘度、適切な光学異方性、負に大きな誘電率異方性、適切な弾性定数、他の液晶性化合物との良好な相溶性などの物性の少なくとも１つを充足する液晶性化合物を提供することである。類似の化合物と比較して、他の液晶性化合物との良好な相溶性を有する化合物を提供することである（比較例１、２）。第二の長所は、この化合物を含有し、熱や光に対する高い安定性、ネマチック相の高い上限温度、ネマチック相の低い下限温度、小さな粘度、適切な光学異方性、負に大きな誘電率異方性、大きな比抵抗、適切な弾性定数などの物性の少なくとも１つを充足する液晶組成物を提供することである。この長所は、少なくとも２つの物性に関して適切なバランスを有する液晶組成物を提供することである。第三の長所は、この組成物を含み、素子を使用できる広い温度範囲、短い応答時間、大きな電圧保持率、低いしきい値電圧、大きなコントラスト比、小さなフリッカ率、および長い寿命を有する液晶表示素子を提供することである。
【発明を実施するための形態】
【００１０】
この明細書における用語の使い方は、次のとおりである。「液晶性化合物」、「液晶組成物」、および「液晶表示素子」の用語をそれぞれ「化合物」、「組成物」、および「素子」と略すことがある。「液晶性化合物」は、ネマチック相、スメクチック相などの液晶相を有する化合物、および液晶相を有しないが、上限温度、下限温度、粘度、誘電率異方性のような組成物の物性を調節する目的で添加する化合物の総称である。この化合物は、１，４−シクロヘキシレンや１，４−フェニレンのような六員環を有し、その分子構造は棒状（rod like）である。「液晶表示素子」は液晶表示パネルおよび液晶表示モジュールの総称である。「重合性化合物」は、組成物中に重合体を生成させる目的で添加する化合物である。アルケニルを有する液晶性化合物は、その意味では重合性ではない。
【００１１】
液晶組成物は、複数の液晶性化合物を混合することによって調製される。この組成物に、物性をさらに調整する目的で添加物が添加される。重合性化合物、重合開始剤、重合禁止剤、光学活性化合物、酸化防止剤、紫外線吸収剤、光安定剤、熱安定剤、色素、および消泡剤のような添加物が必要に応じて添加される。液晶性化合物や添加物は、このような手順で混合される。液晶性化合物の割合（含有量）は、添加物を添加した場合であっても、添加物を含まない液晶組成物の重量に基づいた重量百分率（重量％）で表される。添加物の割合（添加量）は、添加物を含まない液晶組成物の重量に基づいた重量百分率（重量％）で表される。すなわち、液晶性化合物や添加物の割合は、液晶性化合物の全重量に基づいて算出される。重量百万分率（ｐｐｍ）が用いられることもある。重合開始剤および重合禁止剤の割合は、例外的に重合性化合物の重量に基づいて表される。
【００１２】
「透明点」は、液晶性化合物における液晶相−等方相の転移温度である。「液晶相の下限温度」は、液晶性化合物における固体−液晶相（スメクチック相、ネマチック相など）の転移温度である。「ネマチック相の上限温度」は、液晶性化合物と母液晶との混合物または液晶組成物におけるネマチック相−等方相の転移温度であり、「上限温度」と略すことがある。「ネマチック相の下限温度」を「下限温度」と略すことがある。「誘電率異方性を上げる」の表現は、誘電率異方性が正である組成物のときは、その値が正に増加することを意味し、誘電率異方性が負である組成物のときは、その値が負に増加することを意味する。「電圧保持率が大きい」は、素子が初期段階において室温だけでなく上限温度に近い温度でも大きな電圧保持率を有し、そして長時間使用したあと室温だけでなく上限温度に近い温度でも大きな電圧保持率を有することを意味する。組成物や素子では、経時変化試験（加速劣化試験を含む）の前後で特性が検討されることがある。
【００１３】
式（１）で表される化合物を化合物（１）と略すことがある。式（１）で表される化合物の群から選択された少なくとも１つの化合物を化合物（１）と略すことがある。「化合物（１）」は、式（１）で表される１つの化合物、２つの化合物の混合物、または３つ以上の化合物の混合物を意味する。これらのルールは、他の式で表される化合物についても適用される。式（１）から（１５）において、六角形で囲んだＡ１、Ｂ１、Ｃ１などの記号はそれぞれ環Ａ１、環Ｂ１、環Ｃ１などの環に対応する。六角形は、シクロヘキサンやベンゼンのような六員環を表す。六角形がナフタレンのような縮合環や、アダマンタンのような架橋環を表すことがある。
【００１４】
成分化合物の化学式において、末端基Ｒ１１の記号を複数の化合物に用いた。これらの化合物において、任意の２つのＲ１１が表す２つの基は同一であってもよく、または異なってもよい。例えば、化合物（２）のＲ１１がエチルであり、化合物（３）のＲ１１がエチルであるケースがある。化合物（２）のＲ１１がエチルであり、化合物（３）のＲ１１がプロピルであるケースもある。このルールは、Ｒ１２、Ｒ１３、Ｚ１１などの記号にも適用される。化合物（１５）において、ｉが２のとき、２つの環Ｅ１が存在する。この化合物において２つの環Ｅ１が表す２つの基は、同一であってもよく、または異なってもよい。ｉが２より大きいとき、任意の２つの環Ｅ１にも適用される。このルールは、他の記号にも適用される。
【００１５】
「少なくとも１つの‘Ａ’」の表現は、‘Ａ’の数が任意であることを意味する。「少なくとも１つの‘Ａ’は、‘Ｂ’で置き換えられてもよい」の表現は、‘Ａ’の数が１つのとき、‘Ａ’の位置は任意であり、‘Ａ’の数が２つ以上のときも、それらの位置は制限なく選択できることを意味する。このルールは、「少なくとも１つの‘Ａ’が、‘Ｂ’で置き換えられた」の表現にも適用される。「少なくとも１つの‘Ａ’が、‘Ｂ’、‘Ｃ’、または‘Ｄ’で置き換えられてもよい」という表現は、任意の‘Ａ’が‘Ｂ’で置き換えられた場合、任意の‘Ａ’が‘Ｃ’で置き換えられた場合、および任意の‘Ａ’が‘Ｄ’で置き換えられた場合、さらに複数の‘Ａ’が‘Ｂ’、‘Ｃ’、および／または‘Ｄ’の少なくとも２つで置き換えられた場合を含むことを意味する。例えば、「少なくとも１つの−ＣＨ２−が−Ｏ−または−ＣＨ＝ＣＨ−で置き換えられてもよいアルキル」には、アルキル、アルコキシ、アルコキシアルキル、アルケニル、アルコキシアルケニル、アルケニルオキシアルキルが含まれる。なお、連続する２つの−ＣＨ２−が−Ｏ−で置き換えられて、−Ｏ−Ｏ−のようになることは好ましくない。アルキルなどにおいて、メチル部分（−ＣＨ２−Ｈ）の−ＣＨ２−が−Ｏ−で置き換えられて−Ｏ−Ｈになることも好ましくない。
【００１６】
「Ｒ１１およびＲ１２は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよい」の表現が使われることがある。この表現において、「これらの基において」は、文言どおりに解釈してよい。この表現では、「これらの基」は、アルキル、アルケニル、アルコキシ、アルケニルオキシなどを意味する。すなわち、「これらの基」は、「これらの基において」の用語よりも前に記載された基の総てを表す。この常識的な解釈は、「これらの一価基において」や「これらの二価基において」の用語にも適用される。例えば、「これらの一価基」は、「これらの一価基において」の用語よりも前に記載された基の総てを表す。
【００１７】
ハロゲンはフッ素、塩素、臭素、およびヨウ素を意味する。好ましいハロゲンは、フッ素および塩素である。さらに好ましいハロゲンはフッ素である。液晶性化合物のアルキルは直鎖状または分岐状であり、環状アルキルを含まない。直鎖状アルキルは、一般的に分岐状アルキルよりも好ましい。これらのことは、アルコキシ、アルケニルなどの末端基についても同様である。１，４−シクロヘキシレンに関する立体配置は、上限温度を上げるためにシスよりもトランスが好ましい。２−フルオロ−１，４−フェニレンは、下記の２つの二価基を意味する。化学式において、フッ素は左向き（Ｌ）であってもよいし、右向き（Ｒ）であってもよい。このルールは、テトラヒドロピラン−２，５−ジイルのような、環から水素を２つ除くことによって生成した非対称な二価基にも適用される。
2020066580.tif 000005
【００１８】
本発明は、下記の項などである。
【００１９】
項１．式（１）で表される化合物。
2020066580.tif 000006
式（１）において、
Ｒ１、およびＲ２は独立して水素または、炭素数１〜１５のアルキルであり、このアルキルにおいて、少なくとも１つの−ＣＨ２−は−Ｏ−または−Ｓ−で置き換えられてもよく、少なくとも１つの−（ＣＨ２）２−は−ＣＨ＝ＣＨ−で置き換えられてもよく、これらの基において、少なくとも１つの水素はハロゲンで置き換えられてもよく；
環Ａ１、環Ａ２、および環Ａ３は独立して、１，４−シクロヘキシレン、デカヒドロナフタレン−２，６−ジイル、１，４−フェニレンであり、これらの基において、少なくとも１つの−ＣＨ２−は−Ｏ−、−Ｓ−、−ＣＯ−、または−ＳｉＨ２−で置き換えられてもよく、少なくとも１つの−ＣＨ２ＣＨ２−は−ＣＨ＝ＣＨ−または−ＣＨ＝Ｎ−で置き換えられてもよく、これらの二価基において、少なくとも１つの水素は、ハロゲン、−Ｃ≡Ｎ、−ＣＦ３、−ＣＨＦ２、−ＣＨ２Ｆ、−ＯＣＦ３、−ＯＣＨＦ２、または−ＯＣＨ２Ｆで置き換えられてもよく；
Ｚ１、Ｚ２、Ｚ３、およびＺ４は独立して、単結合、−（ＣＨ２）２−、−ＣＨ＝ＣＨ−、−Ｃ≡Ｃ−、−ＣＯＯ−、−ＯＣＯ−、−ＣＦ２Ｏ−、−ＯＣＦ２−、−ＣＨ２Ｏ−、−ＯＣＨ２−、−（ＣＨ２）４−、−Ｏ（ＣＨ２）３−、−（ＣＨ２）３Ｏ−、または−ＣＦ＝ＣＦ−であり；
Ｌ１、およびＬ２は独立して、水素、ハロゲン、−ＣＨＦ２、−ＣＦ３、−ＯＣＨＦ２、−ＯＣＦ３であり；
Ｙ１、Ｙ２、Ｙ３、およびＹ４は独立して、水素、または−ＣＨ３であり、Ｙ１、Ｙ２、Ｙ３、およびＹ４のうち少なくとも1つは−ＣＨ３であり；
ａ、ｂ、およびｃは独立して、０または１であり、ａ、ｂ、およびｃの和は、０、１、２、または３であり；ａ＝ｂ＝１かつｃ＝０であり、環Ａ１および環Ａ２がともに１，４−フェニレンであり、Ｚ２およびＺ３がともに単結合であり、Ｌ１およびＬ２がともにフッ素である場合、環Ａ２の少なくとも１つの水素はハロゲン、−Ｃ≡Ｎ、−ＣＦ３、−ＣＨＦ２、−ＣＨ２Ｆ、−ＯＣＦ３、−ＯＣＨＦ２、または−ＯＣＨ２Ｆで置き換えられている。
【００２０】
項２．式（１）において、Ｒ１およびＲ２は独立して、炭素数１〜１０のアルキル、炭素数２〜１０のアルケニル、炭素数１〜９のアルコキシ、または炭素数２〜９のアルケニルオキシであり；環Ａ１、環Ａ２、および環Ａ３は独立して１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、１，３−ジオキサン−２，５−ジイル、ピリミジン−２，５−ジイル、ピリジン−２，５−ジイル、または６−フルオロピリジン−２，５−ジイルである項１に記載の化合物。
【００２１】
項３．式（１−１）または（１−２）で表される、項１に記載の化合物。
2020066580.tif 000007
式（１−１）および（１−２）において、
Ｒ１およびＲ２が独立して、炭素数１〜１０のアルキル、炭素数２〜１０のアルケニル、炭素数１〜９のアルコキシ、または炭素数２〜９のアルケニルオキシであり；環Ａ１、環Ａ２、および環Ａ３は独立して１，４−シクロヘキシレン、１，４−シクロヘキセニレン、１，４−フェニレン、少なくとも１つの水素がハロゲンで置き換えられた１，４−フェニレン、テトラヒドロピラン−２，５−ジイル、１，３−ジオキサン−２，５−ジイル、ピリミジン−２，５−ジイル、ピリジン−２，５−ジイル、または６−フルオロピリジン−２，５−ジイルであり；Ｚ１、Ｚ２、Ｚ３、およびＺ４は独立して、単結合、−（ＣＨ２）２−、−ＣＨ＝ＣＨ−、−Ｃ≡Ｃ−、−ＣＨ２Ｏ−、または−ＯＣＨ２−であり；Ｌ１、およびＬ２は独立して、水素、ハロゲン、−ＣＨＦ２、−ＣＦ３、−ＯＣＨＦ２、−ＯＣＦ３であり；Ｙ１、Ｙ２、Ｙ３、およびＹ４は独立して、水素、または−ＣＨ３であり、Ｙ１、Ｙ２、Ｙ３、およびＹ４のうち少なくとも１つは−ＣＨ３であり；
ａ、ｂ、およびｃは独立して、０または１であり、ａ、ｂ、およびｃの和は、０、１、または２であり；式（１−１）において、ａ＝ｂ＝１であり、環Ａ１および環Ａ２がともに１，４−フェニレンであり、Ｚ２およびＺ３がともに単結合であり、Ｌ１およびＬ２がともにフッ素である場合、環Ａ２の少なくとも１つの水素はハロゲンで置き換えられている。
【００２２】
項４．式（１−３）〜（１−６）のいずれか１つで表される、項１に記載の化合物。
2020066580.tif 000008
式（１−３）〜（１−６）において、Ｒ１およびＲ２が独立して、炭素数１〜１０のアルキル、炭素数２〜１０のアルケニル、または炭素数１〜９のアルコキシであり；Ｚ１、Ｚ２、およびＺ３は独立して、単結合、−（ＣＨ２）２−、−ＣＨ＝ＣＨ−、−Ｃ≡Ｃ−、−ＣＨ２Ｏ−、または−ＯＣＨ２−であり；Ｌ１、Ｌ２、Ｌ３、およびＬ４は独立して、水素またはフッ素であり；Ｙ１、Ｙ２、Ｙ３、およびＹ４は独立して、水素、または−ＣＨ３であり；式（１−６）において、Ｚ２およびＺ３がともに単結合であり、Ｌ３およびＬ４がともにフッ素である場合、Ｌ１およびL２のうち少なくとも１つがハロゲンである。
【００２３】
項５．式（１−７）または（１−８）のいずれか１つで表される、項１に記載の化合物。
2020066580.tif 000009
式（１−７）〜（１−８）において、Ｒ１およびＲ２は独立して、炭素数１〜１０のアルキル、炭素数２〜１０のアルケニル、または炭素数１〜９のアルコキシであり；Ｚ１、Ｚ２、およびＺ３は独立して、単結合、−（ＣＨ２）２−、−ＣＨ２Ｏ−、または−ＯＣＨ２−であり；Ｌ１、Ｌ２、Ｌ３、およびＬ４は独立して、水素またはフッ素であり、Ｌ１、Ｌ２のうち少なくとも１つはフッ素であり、Ｌ３、Ｌ４のうち少なくとも１つはフッ素であり；Ｙ１、Ｙ２、Ｙ３、およびＹ４は独立して、水素、または−ＣＨ３であり、Ｙ１、Ｙ２、Ｙ３、およびＹ４のうち少なくとも１つは−ＣＨ３である。
【００２４】
項６．項１から５のいずれか１項に記載の化合物を少なくとも１つ含有する液晶組成物。
【００２５】
項７．式（２）から（４）で表される化合物の群から選択された少なくとも１つの化合物をさらに含有する、項６に記載の液晶組成物。
2020066580.tif 000010
式（２）から（４）において、
Ｒ１１およびＲ１２は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
環Ｂ１、環Ｂ２、環Ｂ３、および環Ｂ４は独立して、１，４−シクロヘキシレン、１，４−フェニレン、２−フルオロ−１，４−フェニレン、２，５−ジフルオロ−１，４−フェニレン、またはピリミジン−２，５−ジイルであり；
Ｚ１１、Ｚ１２、およびＺ１３は独立して、単結合、−ＣＯＯ−、−ＣＨ２ＣＨ２−、−ＣＨ＝ＣＨ−、または−Ｃ≡Ｃ−である。
【００２６】
項８．  式（５）から（１３）で表される化合物の群から選択された少なくとも１つの化合物をさらに含有する、項７に記載の液晶組成物。
2020066580.tif 000011
式（５）から（１３）において、
Ｒ１３、Ｒ１４およびＲ１５は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく、そしてＲ１５は、水素またはフッ素であってもよく；
環Ｃ１、環Ｃ２、環Ｃ３、および環Ｃ４は独立して、１，４−シクロヘキシレン、１，４−シクロヘキセニレン、少なくとも１つの水素がフッ素で置き換えられてもよい１，４−フェニレン、テトラヒドロピラン−２，５−ジイル、またはデカヒドロナフタレン−２，６−ジイルであり；
環Ｃ５および環Ｃ６は独立して、１，４−シクロヘキシレン、１，４−シクロヘキセニレン、１，４−フェニレン、テトラヒドロピラン−２，５−ジイル、またはデカヒドロナフタレン−２，６−ジイルであり；
Ｚ１４、Ｚ１５、Ｚ１６、およびＺ１７は独立して、単結合、−ＣＯＯ−、−ＣＨ２Ｏ−、−ＯＣＦ２−、−ＣＨ２ＣＨ２−、または−ＯＣＦ２ＣＨ２ＣＨ２−であり；
Ｌ１１およびＬ１２は独立して、フッ素または塩素であり；
Ｓ１１は、水素またはメチルであり；
Ｘは、−ＣＨＦ−または−ＣＦ２−であり；
ｊ、ｋ、ｍ、ｎ、ｐ、ｑ、ｒ、およびｓは独立して、０または１であり、ｋ、ｍ、ｎ、およびｐの和は、１または２であり、ｑ、ｒ、およびｓの和は、０、１、２、または３であり、ｔは、１、２、または３である。
【００２７】
項９．  式（２１）から（２３）で表される化合物の群から選択された少なくとも１つの化合物をさらに含有する、項７または８に記載の液晶組成物。
2020066580.tif 000012
式（２１）から（２３）において、
Ｒ１６は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
Ｘ１１は、フッ素、塩素、−ＣＦ３、−ＣＨＦ２、−ＣＨ２Ｆ、−ＯＣＦ３、−ＯＣＨＦ２、−ＯＣＦ２ＣＨＦ２、または−ＯＣＦ２ＣＨＦＣＦ３であり；
環Ｄ１、環Ｄ２、および環Ｄ３は独立して、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ１８、Ｚ１９、およびＺ２０は独立して、単結合、−ＣＯＯ−、−ＣＨ２Ｏ−、−ＣＦ２Ｏ−、−ＯＣＦ２−、−ＣＨ２ＣＨ２−、−ＣＨ＝ＣＨ−、−Ｃ≡Ｃ−、または−（ＣＨ２）４−であり；
Ｌ１３およびＬ１４は独立して、水素またはフッ素である。
【００２８】
項１０．  式（２４）で表される化合物の群から選択された少なくとも１つの化合物をさらに含有する、項６から９のいずれか１項に記載の液晶組成物。
2020066580.tif 000013
式（２４）において、
Ｒ１７は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく；
Ｘ１２は−Ｃ≡Ｎまたは−Ｃ≡Ｃ−Ｃ≡Ｎであり；
環Ｅ１は、１，４−シクロヘキシレン、少なくとも１つの水素がフッ素で置き換えられてもよい１，４−フェニレン、テトラヒドロピラン−２，５−ジイル、１，３−ジオキサン−２，５−ジイル、またはピリミジン−２，５−ジイルであり；
Ｚ２１は、単結合、−ＣＯＯ−、−ＣＨ２Ｏ−、−ＣＦ２Ｏ−、−ＯＣＦ２−、−ＣＨ２ＣＨ２−、または−Ｃ≡Ｃ−であり；
Ｌ１５およびＬ１６は独立して、水素またはフッ素であり；
ｉは、１、２、３、または４である。
【００２９】
項１１.  項６から１０のいずれか１項に記載の液晶組成物を含む液晶表示素子。
【００３０】
本発明は、次の項も含む。（ａ）少なくとも１つの光学活性化合物および／または重合性化合物をさらに含有する、上記の組成物。（ｂ）少なくとも１つの酸化防止剤および／または紫外線吸収剤をさらに含有する、上記の組成物。
【００３１】
本発明は、次の項も含む。（ｃ）重合性化合物、重合開始剤、重合禁止剤、光学活性化合物、酸化防止剤、紫外線吸収剤、光安定剤、熱安定剤、色素、および消泡剤の群から選択された１つ、２つ、または少なくとも３つの添加物をさらに含有する、上記の組成物。（ｄ）ネマチック相の上限温度が７０℃以上であり、波長５８９ｎｍにおける光学異方性（２５℃で測定）が０．０８以上であり、そして周波数１ｋＨｚにおける誘電率異方性（２５℃で測定）が−２以下である、上記の組成物。
【００３２】
本発明は、次の項も含む。（ｅ）上記の組成物を含有し、そしてＰＣ、ＴＮ、ＳＴＮ、ＥＣＢ、ＯＣＢ、ＩＰＳ、ＶＡ、ＦＦＳ、ＦＰＡ、またはＰＳＡのモードを有する素子。（ｆ）上記の組成物を含むＡＭ素子。（ｇ）上記の組成物を含む透過型の素子。（ｈ）上記の組成物を、ネマチック相を有する組成物としての使用。（ｉ）上記の組成物に光学活性な化合物を添加することによって光学活性な組成物としての使用。
【００３３】
化合物（１）の態様、化合物（１）の合成、液晶組成物、および液晶表示素子について順に説明する。
【００３４】
１．化合物（１）の態様
化合物（１）は、例えば、下記の式（１−９）のように、メチル基を有するベンゼン環とＦ基を有するベンゼン環が隣接する構造を有することを特徴とする。
2020066580.tif 000014
式中、Ｌ１、Ｌ２、Ｌ３、およびＬ４は独立して、水素またはフッ素であり、Ｌ１、Ｌ２のうち少なくこと１つはフッ素であり、Ｌ３、Ｌ４のうち少なくこと１つはフッ素であり；Ｙ１、Ｙ２、Ｙ３、およびＹ４は独立して、水素、または−ＣＨ３であり、Ｙ１、Ｙ２、Ｙ３、およびＹ４のうち少なくとも1つは−ＣＨ３である。
この化合物は、素子が通常使用される条件下において物理的および化学的に極めて安定であり、そして他の液晶性化合物との相溶性が良好である。この化合物を含有する組成物は素子が通常使用される条件下で安定である。この組成物を低い温度で保管したとき、この化合物が結晶（または、スメクチック相）として析出する傾向が小さい。この化合物は、組成物の成分に必要な一般的物性、適切な光学異方性、そして適切な誘電率異方性を有する。
【００３５】
化合物（１）における末端基Ｒ１およびＲ２、環Ａ１、Ａ２、およびＡ３、結合基Ｚ１、Ｚ２、Ｚ３、およびＺ４、側方基Ｌ１およびＬ２の好ましい例は、以下のとおりである。この例は化合物（１）の下位式にも適用される。化合物（１）において、これらの基を適切に組み合わせることによって、物性を任意に調整することが可能である。化合物の物性に大きな差異がないので、化合物（１）は、２Ｈ（重水素）、１３Ｃなどの同位体を天然存在比の量より多く含んでもよい。なお、化合物（１）の記号の定義は、項１に記載したとおりである。
2020066580.tif 000015
【００３６】
式（１）において、Ｒ１およびＲ２は独立して、水素または炭素数１から１０のアルキルであり、このアルキルにおいて、少なくとも１つの−ＣＨ２−は−Ｏ−、−Ｓ−、または−ＣＯ−、で置き換えられてもよく、少なくとも１つの−ＣＨ２ＣＨ２−は−ＣＨ＝ＣＨ−または−Ｃ≡Ｃ−で置き換えられてもよく、これらの基において、少なくとも１つの水素はフッ素または塩素で置き換えられてもよい。
【００３７】
好ましいＲ１またはＲ２は、水素、アルキル、アルコキシ、アルコキシアルキル、アルコキシアルコキシ、アルキルチオ、アルキルチオアルコキシ、アシル、アシルアルキル、アシルオキシ、アシルオキシアルキル、アルコキシカルボニル、アルコキシカルボニルアルキル、アルケニル、アルケニルオキシ、アルケニルオキシアルキル、アルコキシアルケニル、アルキニル、アルキニルオキシ、シラアルキル、およびジシラアルキルである。これらの基において、少なくとも１つの水素がフッ素または塩素で置き換えられてもよい。この例は、少なくとも２つの水素がフッ素および塩素の両方で置き換えられた基を含む。少なくとも１つの水素がフッ素だけで置き換えられた基はさらに好ましい。これらの基において、分岐鎖よりも直鎖の方が好ましい。Ｒ１またはＲ２が分岐鎖であっても光学活性であるときは好ましい。さらに好ましいＲ１またはＲ２はアルキル、アルコキシ、アルコキシアルキル、アルケニル、モノフルオロアルキル、ポリフルオロアルキル、モノフルオロアルコキシ、およびポリフルオロアルコキシである。
【００３８】
アルケニルにおける−ＣＨ＝ＣＨ−の好ましい立体配置は、二重結合の位置に依存する。１−プロペニル、１−ブテニル、１−ペンテニル、１−ヘキセニル、３−ペンテニル、３−ヘキセニルのようなアルケニルにおいてはトランス配置が好ましい。２−ブテニル、２−ペンテニル、２−ヘキセニルのようなアルケニルにおいてはシス配置が好ましい。
【００３９】
具体的なＲ１またはＲ２は、メチル、エチル、プロピル、ブチル、ペンチル、ヘキシル、ヘプチル、オクチル、メトキシ、エトキシ、プロポキシ、ブトキシ、ペンチルオキシ、ヘキシルオキシ、ヘプチルオキシ、メトキシメチル、メトキシエチル、メトキシプロピル、エトキシメチル、エトキシエチル、エトキシプロピル、プロポキシメチル、ブトキシメチル、ペントキシメチル、ビニル、１−プロペニル、２−プロペニル、１−ブテニル、２−ブテニル、３−ブテニル、１−ペンテニル、２−ペンテニル、３−ペンテニル、４−ペンテニル、２−プロペニルオキシ、２−ブテニルオキシ、２−ペンテニルオキシ、１−プロピニル、および１−ペンテニルである。
【００４０】
具体的なＲ１またはＲ２は、２−フルオロエチル、３−フルオロプロピル、２，２，２−トリフルオロエチル、２−フルオロビニル、２，２−ジフルオロビニル，２−フルオロ−２−ビニル、３−フルオロ−１−プロペニル、３，３，３−トリフルオロ−１−プロペニル、４−フルオロ−１−プロペニル、および４，４−ジフルオロ−３−ブテニルでもある。
【００４１】
さらに好ましいＲ１またはＲ２は、エチル、プロピル、ブチル、ペンチル、メトキシ、エトキシ、プロポキシ、ブトキシ、ペンチルオキシ、メトキシメチル、エトキシメチル、プロポキシメチル、ビニル、１−プロペニル、２−プロペニル、１−ブテニル、２−ブテニル、３−ブテニル、１−ペンテニル、２−ペンテニル、３−ペンテニル、４−ペンテニル、２−プロペニルオキシ、２−ブテニルオキシ、２−ペンテニルオキシ、−ＯＣＦ３、−ＯＣＨＦ２、−ＯＣＨ２Ｆ、−ＯＣＦ２ＣＦ３、−ＯＣＦ２ＣＨＦ２、−ＯＣＦ２ＣＨ２Ｆ、−ＯＣＦ２ＣＦ２ＣＦ３、−ＯＣＦ２ＣＨＦＣＦ３、−ＯＣＨＦＣＦ２ＣＦ３、フッ素、塩素、および−Ｃ≡Ｎである。最も好ましいＲ１またはＲ２は、エチル、プロピル、ブチル、ペンチル、メトキシ、エトキシ、プロポキシ、メトキシメチル、ビニル、１−プロペニル、３−ブテニルおよび３−ペンテニルである。
【００４２】
式（１）において、環Ａ１、環Ａ２、および環Ａ３は独立して、１，４−シクロヘキシレン、デカヒドロナフタレン−２，６−ジイル、１，４−フェニレンであり、これらの基において、少なくとも１つの−ＣＨ２−は−Ｏ−、−Ｓ−、−ＣＯ−、または−ＳｉＨ２−で置き換えられてもよく、少なくとも１つの−ＣＨ２ＣＨ２−は−ＣＨ＝ＣＨ−または−ＣＨ＝Ｎ−で置き換えられてもよく、これらの二価基において、少なくとも１つの水素は、フッ素、塩素、−Ｃ≡Ｎ、−ＣＦ３、−ＣＨＦ２、−ＣＨ２Ｆ、−ＯＣＦ３、−ＯＣＨＦ２、または−ＯＣＨ２Ｆで置き換えられてもよい。
【００４３】
「これらの基において、少なくとも１つの−ＣＨ２−は−Ｏ−、−Ｓ−、−ＣＯ−、または−ＳｉＨ２−で置き換えられてもよく、少なくとも１つの−ＣＨ２ＣＨ２−は−ＣＨ＝ＣＨ−または−ＣＨ＝Ｎ−で置き換えられてもよく」の好ましい例は、下記の式（２５−１）から（２５−５０）で表される二価基である。さらに好ましい例は、式（２５−１）から（２５−４）、式（２５−１５）、式（２５−２３）、式（２５−２７）から（２５−２９）、式（２５−３６）、式（２５−３９）、および式（２５−４５）で表される二価基である。
【００４４】
2020066580.tif 000016
【００４５】
2020066580.tif 000017
【００４６】
「これらの二価基において、少なくとも１つの水素は、フッ素、塩素、−Ｃ≡Ｎ、−ＣＦ３、−ＣＨＦ２、−ＣＨ２Ｆ、−ＯＣＦ３、−ＯＣＨＦ２、または−ＯＣＨ２Ｆで置き換えられてもよい」の好ましい例は、下記の式（２６−１）から（２６−７１）で表される二価基である。さらに好ましい例は、式（２６−１）から（２６−４）、式（２６−６）、式（２６−１０）から（２６−１５）、および式（２６−５４）から（２６−５９）で表される二価基である。
【００４７】
2020066580.tif 000018
【００４８】
2020066580.tif 000019
【００４９】
2020066580.tif 000020
【００５０】
さらに好ましい環Ａ１、環Ａ２、または環Ａ３は、１，４−シクロヘキシレン、１，４−シクロヘキセニレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、２，６−ジフルオロ−１，４−フェニレン、２，３，５−トリフルオロ−１，４−フェニレン、ピリジン−２，５−ジイル、３−フルオロピリジン−２，５−ジイル、ピリミジン−２，５−ジイル、ピリダジン−２，５−ジイル、デカヒドロナフタレン−２，６−ジイル、１，２，３，４−テトラヒドロナフタレン−２，６−ジイル、およびナフタレン−２，６−ジイルである。１，４−シクロヘキシレンおよび１，３−ジオキサン−２，５−ジイルの立体配置はシスよりもトランスが好ましい。
【００５１】
特に好ましい環Ａ１、環Ａ２、または環Ａ３は、１，４−シクロヘキシレン、１，３−ジオキサン−２，５−ジイル、１，４−フェニレン、２−フルオロ−１，４−フェニレン、２，３−ジフルオロ−１，４−フェニレン、２，５−ジフルオロ−１，４−フェニレン、２，６−ジフルオロ−１，４−フェニレン、ピリジン−２，５−ジイル、およびピリミジン−２，５−ジイルである。最も好ましい環Ａ１、環Ａ２、または環Ａ３は、１，４−シクロヘキシレンおよび１，４−フェニレンである。
【００５２】
式（１）および（１−１）において、ａ、ｂ、およびｃは独立して、０、１または２であり、ａ、ｂ、およびｃの和は０から３の整数である。化合物（１）は、二環から四環を有する。これらの環には通常の六員環の加えて縮合環や架橋された六員環も含まれる。化合物（１）が二環を有するときは、他の液晶性化合物との相溶性が良好である。化合物（１）が二環または三環を有するときは、粘度が小さい。化合物（１）が三環または四環を有するときは、上限温度が高い。化合物（１）が四環を有するときは、液晶相の温度範囲が広い。
【００５３】
式（１）において、Ｚ１、Ｚ２、Ｚ３、およびＺ４は独立して、単結合または炭素数１から６のアルキレンであり、このアルキレンにおいて、少なくとも１つの−ＣＨ２−は−Ｏ−、−Ｓ−、−ＣＯ−、または−ＳｉＨ２−で置き換えられてもよく、１つまたは２つの−ＣＨ２ＣＨ２−は−ＣＨ＝ＣＨ−または−Ｃ≡Ｃ−で置き換えられてもよく、これらの二価基において、少なくとも１つの水素はフッ素または塩素で置き換えられてもよい。
【００５４】
Ｚ１、Ｚ２、Ｚ３、またはＺ４の具体的な例は、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＨ＝ＣＨ−、−ＣＦ＝ＣＨ−、−ＣＨ＝ＣＦ−、−ＣＦ＝ＣＦ−、−Ｃ≡Ｃ−、−ＣＨ２ＣＯ−、−ＣＯＣＨ２−、−ＣＨ２ＳｉＨ２−、−ＳｉＨ２ＣＨ２−、−（ＣＨ２）４−、−（ＣＨ２）２ＣＯＯ−、−（ＣＨ２）２ＯＣＯ−、−ＯＣＯ（ＣＨ２）２−、−ＣＯＯ（ＣＨ２）２−、−（ＣＨ２）２ＣＦ２Ｏ−、−（ＣＨ２）２ＯＣＦ２−、−ＯＣＦ２（ＣＨ２）２−、−ＣＦ２Ｏ（ＣＨ２）２−、−（ＣＨ２）３Ｏ−、または−Ｏ（ＣＨ２）３−である。−ＣＨ＝ＣＨ−、−ＣＦ＝ＣＦ−、−ＣＨ＝ＣＨ−ＣＨ２Ｏ−、および−ＯＣＨ２−ＣＨ＝ＣＨ−のような結合基の二重結合に関する立体配置はシスよりもトランスが好ましい。
【００５５】
好ましいＺ１、Ｚ２、Ｚ３、またはＺ４は、単結合、−ＣＯＯ−、−ＯＣＯ−、−ＣＨ２Ｏ−、−ＯＣＨ２−、−ＣＦ２Ｏ−、−ＯＣＦ２−、−ＣＨ２ＣＨ２−、−ＣＨ＝ＣＨ−、−ＣＦ＝ＣＦ−、−Ｃ≡Ｃ−、および−（ＣＨ２）４−である。さらに好ましいＺ１、Ｚ２またはＺ３は、単結合、−ＣＯＯ−、−ＯＣＯ−、−ＣＦ２Ｏ−、−ＯＣＦ２−、−ＣＨ＝ＣＨ−、−ＣＨ２ＣＨ２−、および−Ｃ≡Ｃ−である。最も好ましいＺ１、Ｚ２、Ｚ３、またはＺ４は単結合である。
【００５６】
式（１）において、Ｌ１およびＬ２は独立して、フッ素、塩素、−Ｃ≡Ｎ、−ＣＦ３、−ＣＨＦ２、−ＣＨ２Ｆ、−ＯＣＦ３、−ＯＣＨＦ２、または−ＯＣＨ２Ｆである。好ましいＬ１またはＬ２は、フッ素、塩素、−ＣＦ３、−ＣＨＦ２、−ＣＨ２Ｆ、−ＯＣＦ３、−ＯＣＨＦ２、または−ＯＣＨ２Ｆである。さらに好ましいＬ１またはＬ２は、フッ素または塩素である。特に好ましいＬ１またはＬ２は、フッ素である。
【００５７】
式（１）において、  Ｙ１、Ｙ２、Ｙ３、およびＹ４は独立して、水素、または−ＣＨ３であり、Ｙ１、Ｙ２、Ｙ３、およびＹ４のうち少なくとも1つは−ＣＨ３である。  化合物（１）は、１〜４個の−ＣＨ３を有する。化合物（１）において−ＣＨ３の数により粘度を変化させることができる。化合物（１）が１個の−ＣＨ３を有するときは、粘度が小さく、また他の液晶性化合物との相溶性が良好である。化合物（１）が４個の−ＣＨ３を有するときは粘度が１個のものより大きくなる。
【００５８】
ここで、式（１）において、ａ＝ｂ＝１かつｃ＝０であり、環Ａ１および環Ａ２がともに１，４−フェニレンであり、Ｚ２およびＺ３がともに単結合であり、Ｌ１およびＬ２がともにフッ素である場合、環Ａ２の少なくとも１つの水素はハロゲン、−Ｃ≡Ｎ、−ＣＦ３、−ＣＨＦ２、−ＣＨ２Ｆ、−ＯＣＦ３、−ＯＣＨＦ２、または−ＯＣＨ２Ｆで置き換えられている。
【００５９】
化合物（１）の末端基、環および結合基を適切に選択することによって、光学異方性、誘電率異方性などの物性を任意に調整することが可能である。末端基Ｒ１およびＲ２、環Ａ１、Ａ２、およびＡ３、結合基Ｚ１、Ｚ２、Ｚ３、およびＺ４の種類が、化合物（１）の物性に及ぼす効果を以下に説明する。
【００６０】
化合物（１）において、Ｒ１またはＲ２が直鎖であるときは液晶相の温度範囲が広くそして粘度が小さい。Ｒ１またはＲ２が分岐鎖であるとき、他の液晶性化合物との相溶性が良好である。Ｒ１またはＲ２が光学活性基である化合物は、キラルドーパントとして有用である。この化合物を組成物に添加することによって、素子に発生するリバース・ツイスト・ドメイン（Reverse twisted domain）を防止することができる。Ｒ１またはＲ２が光学活性基でない化合物は、組成物の成分として有用である。Ｒ１またはＲ２がアルケニルであるとき、好ましい立体配置は二重結合の位置に依存する。好ましい立体配置を有するアルケニル化合物は、高い上限温度または液晶相の広い温度範囲を有する。Mol. Cryst. Liq. Cryst., 1985, 131, 109およびMol. Cryst. Liq. Cryst., 1985, 131, 327に詳細な説明がある。
【００６１】
環Ａ１、環Ａ２、または環Ａ３が、少なくとも１つの水素がフッ素または塩素で置き換えられてもよい１，４−フェニレン、ピリジン−２，５−ジイル、ピリミジン−２，５−ジイル、またはピリダジン−３，６−ジイルであるとき、光学異方性が大きい。環が、１，４−シクロヘキシレン、１，４−シクロヘキセニレンまたは１，３−ジオキサン−２，５−ジイルであるとき、光学異方性が小さい。
【００６２】
少なくとも２つの環が１，４−シクロヘキシレンであるとき、上限温度が高く、光学異方性が小さく、そして粘度が小さい。少なくとも１つの環が１，４−フェニレンのとき、光学異方性が比較的大きく、そして配向秩序パラメーター（orientational order parameter）が大きい。少なくとも２つの環が１，４−フェニレンであるとき、光学異方性が大きく、液晶相の温度範囲が広く、そして上限温度が高い。
【００６３】
結合基Ｚ１、Ｚ２、Ｚ３、またはＺ４が単結合、−ＣＨ２Ｏ−、−ＣＦ２Ｏ−、−ＯＣＦ２−、−ＣＨ２ＣＨ２−、−ＣＨ＝ＣＨ−、−ＣＦ＝ＣＦ−、または−（ＣＨ２）４−であるとき、粘度が小さい。結合基が単結合、−ＯＣＦ２−、−ＣＦ２Ｏ−、−ＣＨ２ＣＨ２−、または−ＣＨ＝ＣＨ−であるときは粘度がより小さい。結合基が−ＣＨ＝ＣＨ−であるとき、液晶相の温度範囲が広く、そして弾性定数比Ｋ３３／Ｋ１１（Ｋ３３：ベンド弾性定数、Ｋ１１：スプレイ弾性定数）が大きい。結合基が−Ｃ≡Ｃ−のとき、光学異方性が大きい。
【００６４】
化合物（１）が二環または三環を有するときは粘度が小さい。化合物（１）が四環または五環を有するときは上限温度が高い。以上のように、末端基、環、および結合基の種類、環の数を適当に選択することにより必要な物性を有する化合物を得ることができる。したがって、化合物（１）はＰＣ、ＴＮ、ＳＴＮ、ＥＣＢ、ＯＣＢ、ＩＰＳ、ＶＡなどモードを有する素子に用いられる組成物の成分として有用である。
【００６５】
式（１）において、Ｌ１またはＬ２がフッ素、塩素、−ＣＦ３、または−ＣＨＦ２であるとき、この化合物は好ましい。Ｌ１またはＬ２がフッ素または塩素であるとき、この化合物はさらに好ましい。Ｌ１およびＬ２がフッ素であるとき、この化合物は最も好ましい。
【００６６】
化合物（１）の好ましい例は、項２に記載した化合物（１−１）である。さらに好ましい例は、項３などにおいて下位式で示した化合物である。化合物（１）は、ＶＡ、ＩＰＳ、ＰＳＡなどのモードを有する素子に適している。
【００６７】
２．化合物（１）の合成
化合物（１）の合成法を説明する。化合物（１）は、有機合成化学の方法を適切に組み合わせることによって合成できる。必要とする末端基、環および結合基を出発物に導入する方法は、「オーガニック・シンセシス」（Organic Syntheses, John Wiley & Sons, Inc.）、「オーガニック・リアクションズ」（Organic Reactions, John Wiley & Sons, Inc.）、「コンプリヘンシブ・オーガニック・シンセシス」（Comprehensive Organic Synthesis, Pergamon Press）、「新実験化学講座」（丸善）などの成書に記載されている。
【００６８】
２−１．結合基Ｚの生成
結合基Ｚ１からＺ４を生成する方法に関して、最初にスキームを示す。次に、方法（１）から（１１）でスキームに記載した反応を説明する。このスキームにおいて、ＭＳＧ１（またはＭＳＧ２）は少なくとも１つの環を有する一価の有機基である。スキームで用いた複数のＭＳＧ１（またはＭＳＧ２）が表わす一価の有機基は、同一であってもよいし、または異なってもよい。化合物（１Ａ）から（１Ｊ）は化合物（１）に相当する。
【００６９】
2020066580.tif 000021
2020066580.tif 000022
【００７０】
（１）単結合の生成
公知の方法で合成されるアリールホウ酸（３１）とハロゲン化物（３２）とを、炭酸塩およびテトラキス（トリフェニルホスフィン）パラジウムのような触媒の存在下で反応させて化合物（１Ａ）を合成する。この化合物（１Ａ）は、公知の方法で合成されるハロゲン化物（３３）にｎ−ブチルリチウムを、次いで塩化亜鉛を反応させ、ジクロロビス（トリフェニルホスフィン）パラジウムのような触媒の存在下でハロゲン化物（３２）を反応させることによっても合成される。
【００７１】
（２）−ＣＯＯ−の生成
ハロゲン化物（３３）にｎ−ブチルリチウムを、続いて二酸化炭素を反応させてカルボン酸（３４）を得る。公知の方法で合成される化合物（３５）とカルボン酸（３４）とをＤＤＣ（１，３−ジシクロヘキシルカルボジイミド）とＤＭＡＰ（４−ジメチルアミノピリジン）の存在下で脱水させて化合物（１Ｂ）を合成する。
【００７２】
（３）−ＣＦ２Ｏ−の生成
化合物（１Ｂ）をローソン試薬のような硫黄化剤で処理してチオノエステル（３６）を得る。チオノエステル（３６）をフッ化水素ピリジン錯体とＮＢＳ（Ｎ−ブロモスクシンイミド）でフッ素化し、化合物（１Ｃ）を合成する。M. Kuroboshi et al., Chem. Lett., 1992，827.を参照。化合物（１Ｃ）はチオノエステル（３６）をＤＡＳＴ（（ジエチルアミノ）サルファートリフルオリド）でフッ素化しても合成される。W. H. Bunnelle et al., J. Org. Chem. 1990, 55, 768.を参照。Peer. Kirsch et al., Angew. Chem. Int. Ed. 2001, 40, 1480. に記載の方法によってこの結合基を生成させることも可能である。
【００７３】
（４）−ＣＨ＝ＣＨ−の生成
ハロゲン化物（３２）をｎ−ブチルリチウムで処理した後、ＤＭＦ（Ｎ，Ｎ−ジメチルホルムアミド）と反応させてアルデヒド（３８）を得る。公知の方法で合成されるホスホニウム塩（３７）をカリウムｔ−ブトキシドのような塩基で処理してリンイリドを発生させる。このリンイリドをアルデヒド（３８）に反応させて化合物（１Ｄ）を合成する。反応条件によってはシス体が生成するので、必要に応じて公知の方法によりシス体をトランス体に異性化する。
【００７４】
（５）−ＣＨ２ＣＨ２−の生成
化合物（１Ｄ）をパラジウム炭素のような触媒の存在下で水素化することにより、化合物（１Ｅ）を合成する。
【００７５】
（６）−（ＣＨ２）４−の生成
ホスホニウム塩（３７）の代わりにホスホニウム塩（３９）を用い、方法（４）の方法に従って−（ＣＨ２）２−ＣＨ＝ＣＨ−を有する化合物を得る。これを接触水素化して化合物（１Ｆ）を合成する。
【００７６】
（７）−ＣＨ２ＣＨ＝ＣＨＣＨ２−の生成
ホスホニウム塩（３７）の代わりにホスホニウム塩（４０）を、アルデヒド（３８）の代わりにアルデヒド（４１）を用い、方法（４）の方法に従って化合物（１Ｇ）を合成する。反応条件によってはトランス体が生成するので、必要に応じて公知の方法によりトランス体をシス体に異性化する。
【００７７】
（８）−Ｃ≡Ｃ−の生成
ジクロロパラジウムとハロゲン化銅との触媒存在下で、ハロゲン化物（３３）に２−メチル−３−ブチン−２−オールを反応させたのち、塩基性条件下で脱保護して化合物（４２）を得る。ジクロロパラジウムとハロゲン化銅との触媒存在下、化合物（４２）をハロゲン化物（３２）と反応させて、化合物（１Ｈ）を合成する。
【００７８】
（９）−ＣＦ＝ＣＦ−の生成
ハロゲン化物（３３）をｎ−ブチルリチウムで処理したあと、テトラフルオロエチレンを反応させて化合物（４３）を得る。ハロゲン化物（３２）をｎ−ブチルリチウムで処理したあと化合物（４３）と反応させて化合物（１Ｉ）を合成する。
【００７９】
（１０）−ＯＣＨ２−の生成
アルデヒド（３８）を水素化ホウ素ナトリウムなどの還元剤で還元して化合物（４４）を得る。化合物（４４）を臭化水素酸などで臭素化して臭化物（４５）を得る。炭酸カリウムなどの塩基存在下で、臭化物（４５）を化合物（４６）と反応させて化合物（１Ｊ）を合成する。
【００８０】
（１１）−（ＣＦ２）２−の生成
J. Am. Chem. Soc., 2001, 123, 5414. に記載された方法に従い、ジケトン（−ＣＯＣＯ−）をフッ化水素触媒の存在下、四フッ化硫黄でフッ素化して−（ＣＦ２）２−を有する化合物を得る。
【００８１】
２−２．環Ａ１からＡ３の生成
次に、環Ａ１からＡ３に関する生成法を説明する。１，４−シクロヘキシレン、１，３−ジオキサン−２，５−ジイル、１，４−フェニレン、２−フルオロ−１，４−フェニレン、２，３−ジフルオロ−１，４−フェニレン、ピリジン−２，５−ジイル、ピリミジン−２，５−ジイルなどの環に関しては出発物が市販されているか、または生成法がよく知られている。そこで、下に示した化合物（６４）、（６７）、および（７１）について説明する。
【００８２】
2020066580.tif 000023
【００８３】
デカヒドロナフタレン−２，６−ジオン（６４）はデカヒドロナフタレン−２，６−ジイルを有する化合物の出発物である。この化合物（６４）は、特開２０００−２３９５６４号公報に記載された方法に従って、ジオール（６３）を酸化ルテニウム存在下で接触水素還元し、さらに酸化クロムで酸化することによって得られる。この化合物は通常の方法によって化合物（１）に誘導する。
【００８４】
2020066580.tif 000024
【００８５】
２，３−（ビストリフルオロメチル）フェニレンの構造単位は、Org. Lett., 2000, 2 (21), 3345 に記載された方法で合成する。フラン（６５）と１，１，１，４，４，４−ヘキサフルオロ−２−ブチンとを高温でディールス・アルダー型の反応をさせることによってアニリン（６６）を合成する。この化合物に、Org. Synth. Coll., Vol. 2, 1943, 355 に記載された方法にしたがい、ザンドマイヤー型反応を行ってヨウ化物（６７）を得る。この化合物は通常の方法によって化合物（１）に誘導する。
【００８６】
2020066580.tif 000025
【００８７】
２−ジフルオロメチル−３−フルオロフェニレンの構造単位は、次のような方法で合成する。化合物（６８）の水酸基を適切な保護基で保護して化合物（６９）を得る。Ｐは保護基を意味する。化合物（６９）にｓ−ブチルリチウムを作用させ、続いてＮ，Ｎ−ジメチルホルムアミド（ＤＭＦ）を反応させてアルデヒド（７０）を得る。この化合物をジエチルアミノサルファートリフルオリド（ＤＡＳＴ）でフッ素化し、続いて脱保護してフェノール（７１）を得る。この化合物は通常の方法によって化合物（１）に誘導する。
【００８８】
３．液晶組成物
３−１．成分化合物
本発明の液晶組成物について説明をする。この組成物は、少なくとも１つの化合物（１）を成分（ａ）として含有する。この組成物は、２つまたは３つ以上の化合物（１）を含有してもよい。組成物の成分が化合物（１）のみであってもよい。組成物は、化合物（１）の少なくとも１つを１重量％から９９重量％の範囲で含有することが、良好な物性を発現させるために好ましい。誘電率異方性が負である組成物において、化合物（１）の好ましい含有量は５重量％から６０重量％の範囲である。誘電率異方性が正である組成物において、化合物（１）の好ましい含有量は３０重量％以下である。
【００８９】
2020066580.tif 000026
【００９０】
この組成物は、化合物（１）を成分（ａ）として含有する。この組成物は、表１に示す成分（ｂ）から（ｅ）から選択された液晶性化合物をさらに含有することが好ましい。この組成物を調製するときには、誘電率異方性の正負と大きさとを考慮して成分（ｂ）から（ｅ）を選択することが好ましい。この組成物は、化合物（１）から（１３）および（２１）から（２４）とは異なる液晶性化合物を含有してもよい。この組成物は、そのような液晶性化合物を含有しなくてもよい。
【００９１】
成分（ｂ）は、２つの末端基がアルキルなどである化合物である。成分（ｂ）の好ましい例として、化合物（２−１）から（２−１１）、化合物（３−１）から（３−１９）、および化合物（４−１）から（４−７）を挙げることができる。これらの化合物において、Ｒ１１およびＲ１２は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよい。
【００９２】
2020066580.tif 000027
【００９３】
成分（ｂ）は、小さな誘電率異方性を有する。成分（ｂ）は中性に近い。化合物（２）は、粘度を下げるまたは光学異方性を調整する効果がある。化合物（３）および（４）は、上限温度を上げることによってネマチック相の温度範囲を広げる、または光学異方性を調整する効果がある。
【００９４】
成分（ｂ）の含有量を増加させるにつれて組成物の粘度は小さくなるが誘電率異方性が小さくなる。そこで、素子のしきい値電圧の要求値を満たす限り、含有量は多いほうが好ましい。ＩＰＳ、ＶＡなどのモード用の組成物を調製する場合には、成分（ｂ）の含有量は、液晶組成物の重量に基づいて、好ましくは３０重量％以上、さらに好ましくは４０重量％以上である。
【００９５】
成分（ｃ）は、化合物（５）から（１３）である。これらの化合物は、２，３−ジフルオロ−１，４−フェニレンのように、ラテラル位が２つのハロゲンで置換されたフェニレンを有する。成分（ｃ）の好ましい例として、化合物（５−１）から（５−９）、化合物（６−１）から（６−１９）、化合物（７−１）および（７−２）、化合物（８−１）から（８−３）、化合物（９−１）から（９−３）、化合物（１０−１）から（１０−１１）、化合物（１１−１）から（１１−３）、化合物（１２−１）から（１２−３）、および化合物（１３−１）を挙げることができる。これらの化合物において、Ｒ１３、Ｒ１４、およびＲ１５は独立して、炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよく、そしてＲ１５は、水素またはフッ素であってもよい。
【００９６】
2020066580.tif 000028
【００９７】
2020066580.tif 000029
【００９８】
成分（ｃ）は、誘電率異方性が負に大きい。成分（ｃ）は、ＩＰＳ、ＶＡ、ＰＳＡなどのモード用の組成物を調製する場合に用いられる。成分（ｃ）の含有量を増加させるにつれて組成物の誘電率異方性が負に大きくなるが、粘度が大きくなる。そこで、素子のしきい値電圧の要求値を満たす限り、含有量は少ないほうが好ましい。誘電率異方性が−５程度であることを考慮すると、充分な電圧駆動をさせるには、含有量が４０重量％以上であることが好ましい。
【００９９】
成分（ｃ）のうち、化合物（５）は二環化合物であるので、粘度を下げる、光学異方性を調整する、または誘電率異方性を上げる効果がある。化合物（６）および（７）は三環化合物であり、化合物（８）は四環化合物であるので、上限温度を上げる、光学異方性を上げる、または誘電率異方性を上げるという効果がある。化合物（９）から（１３）は、誘電率異方性を上げるという効果がある。
【０１００】
ＩＰＳ、ＶＡ、ＰＳＡなどのモード用の組成物を調製する場合には、成分（ｃ）の含有量は、液晶組成物の重量に基づいて、好ましくは４０重量％以上であり、さらに好ましくは５０重量％から９５重量％の範囲である。成分（ｃ）を誘電率異方性が正である組成物に添加する場合は、成分（ｃ）の含有量は３０重量％以下が好ましい。成分（ｃ）を添加することにより、組成物の弾性定数を調整し、素子の電圧−透過率曲線を調整することが可能となる。
【０１０１】
成分（ｄ）は、右末端にハロゲンまたはフッ素含有基を有する化合物である。成分（ｄ）の好ましい例として、化合物（２１−１）から（２１−１６）、化合物（２２−１）から（２２−１１６）、化合物（２３−１）から（２３−５９）を挙げることができる。これらの化合物において、Ｒ１６は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよい。Ｘ１１は、フッ素、塩素、−ＯＣＦ３、−ＯＣＨＦ２、−ＣＦ３、−ＣＨＦ２、−ＣＨ２Ｆ、−ＯＣＦ２ＣＨＦ２、または−ＯＣＦ２ＣＨＦＣＦ３である。
【０１０２】
2020066580.tif 000030
【０１０３】
2020066580.tif 000031
【０１０４】
2020066580.tif 000032
【０１０５】
2020066580.tif 000033
【０１０６】
2020066580.tif 000034
【０１０７】
2020066580.tif 000035
【０１０８】
2020066580.tif 000036
【０１０９】
成分（ｄ）は、誘電率異方性が正であり、熱や光に対する安定性が非常に良好であるので、ＩＰＳ、ＦＦＳ、ＯＣＢなどのモード用の組成物を調製する場合に用いられる。成分（ｄ）の含有量は、液晶組成物の重量に基づいて１重量％から９９重量％の範囲が適しており、好ましくは１０重量％から９７重量％の範囲、さらに好ましくは４０重量％から９５重量％の範囲である。成分（ｄ）を誘電率異方性が負である組成物に添加する場合、成分（ｄ）の含有量は３０重量％以下が好ましい。成分（ｄ）を添加することにより、組成物の弾性定数を調整し、素子の電圧−透過率曲線を調整することが可能となる。
【０１１０】
成分（ｅ）は、右末端基が−Ｃ≡Ｎまたは−Ｃ≡Ｃ−Ｃ≡Ｎである化合物（２４）である。成分（ｅ）の好ましい例として、化合物（２４−１）から（２４−６４）を挙げることができる。これらの化合物において、Ｒ１７は炭素数１から１０のアルキルまたは炭素数２から１０のアルケニルであり、このアルキルおよびアルケニルにおいて、少なくとも１つの−ＣＨ２−は−Ｏ−で置き換えられてもよく、これらの基において、少なくとも１つの水素はフッ素で置き換えられてもよい。Ｘ１２は−Ｃ≡Ｎまたは−Ｃ≡Ｃ−Ｃ≡Ｎである。
【０１１１】
2020066580.tif 000037
【０１１２】
2020066580.tif 000038
【０１１３】
成分（ｅ）は、誘電率異方性が正であり、その値が大きいので、ＴＮなどのモード用の組成物を調製する場合に用いられる。この成分（ｅ）を添加することにより、組成物の誘電率異方性を上げることができる。成分（ｅ）は、液晶相の温度範囲を広げる、粘度を調整する、または光学異方性を調整する、という効果がある。成分（ｅ）は、素子の電圧−透過率曲線の調整にも有用である。
【０１１４】
ＴＮなどのモード用の組成物を調製する場合には、成分（ｅ）の含有量は、液晶組成物の重量に基づいて１重量％から９９重量％の範囲が適しており、好ましくは１０重量％から９７重量％の範囲、さらに好ましくは４０重量％から９５重量％の範囲である。成分（ｅ）を誘電率異方性が負である組成物に添加する場合、成分（ｅ）の含有量は３０重量％以下が好ましい。成分（ｅ）を添加することにより、組成物の弾性定数を調整し、素子の電圧−透過率曲線を調整することが可能となる。
【０１１５】
上記の成分（ｂ）から（ｅ）から適切に選択された化合物と化合物（１）とを組み合わせることによって熱や光に対する高い安定性、高い上限温度、低い下限温度、小さな粘度、適切な光学異方性（すなわち、大きな光学異方性または小さな光学異方性）、正または負に大きな誘電率異方性、大きな比抵抗、適切な弾性定数（すなわち、大きな弾性定数または小さな弾性定数）などの物性の少なくとも１つを充足する液晶組成物を調製することができる。このような組成物を含む素子は、素子を使用できる広い温度範囲、短い応答時間、大きな電圧保持率、低いしきい値電圧、大きなコントラスト比、小さなフリッカ率、および長い寿命を有する。
【０１１６】
素子を長時間使用すると、表示画面にフリッカ（flicker）が発生することがある。フリッカ率（％）は、（｜正の電圧を印加したときの輝度−負の電圧を印加したときの輝度｜）／平均輝度）×１００、によって表すことができる。フリッカ率が０％から１％の範囲である素子は、素子を長時間使用しても、表示画面にフリッカ（flicker）が発生しにくい。このフリッカは、画像の焼き付きに関連し、交流で駆動させる際に正フレームと負フレームの間の電位差によって発生すると推定される。化合物（１）を含有する組成物は、フリッカの発生を低減させるのにも有用である。
【０１１７】
３−２．添加物
液晶組成物は公知の方法によって調製される。例えば、成分化合物を混合し、そして加熱によって互いに溶解させる。用途に応じて、この組成物に添加物を添加してよい。添加物の例は、重合性化合物、重合開始剤、重合禁止剤、光学活性化合物、酸化防止剤、紫外線吸収剤、光安定剤、熱安定剤、色素、消泡剤などである。このような添加物は当業者によく知られており、文献に記載されている。
【０１１８】
ＰＳＡ（polymer sustained alignment；高分子支持配向）モードを有する液晶表示素子では、組成物が重合体を含有する。重合性化合物は、組成物中に重合体を生成させる目的で添加される。電極間に電圧を印加した状態で紫外線を照射して、重合性化合物を重合させることによって、組成物の中に重合体を生成させる。この方法によって、適切なプレチルトが達成されるので、応答時間が短縮され、画像の焼き付きが改善された素子が作製される。
【０１１９】
重合性化合物の好ましい例は、アクリレート、メタクリレート、ビニル化合物、ビニルオキシ化合物、プロペニルエーテル、エポキシ化合物（オキシラン、オキセタン）、およびビニルケトンである。さらに好ましい例は、少なくとも１つのアクリロイルオキシを有する化合物および少なくとも１つのメタクリロイルオキシを有する化合物である。さらに好ましい例には、アクリロイルオキシとメタクリロイルオキシの両方を有する化合物も含まれる。
【０１２０】
さらに好ましい例は、化合物（Ｍ−１）から（Ｍ−１８）である。これらの化合物において、Ｒ２５からＲ３１は独立して、水素またはメチルであり；Ｒ３２、Ｒ３３、およびＲ３４は独立して、水素または炭素数１から５のアルキルであり、Ｒ３２、Ｒ３３、およびＲ３４の少なくとも１つは炭素数１から５のアルキルであり；ｖ、ｗ、およびｘは独立して、０または１であり；ｕおよびｙは独立して、１から１０の整数である。Ｌ２１からＬ２６は独立して、水素またはフッ素であり；Ｌ２７およびＬ２８は独立して、水素、フッ素、またはメチルである。
【０１２１】
2020066580.tif 000039
【０１２２】
重合性化合物は、重合開始剤を添加することによって、速やかに重合させることができる。反応条件を最適化することによって、残存する重合性化合物の量を減少させることができる。光ラジカル重合開始剤の例は、ＢＡＳＦ社のダロキュアシリーズからＴＰＯ、１１７３、および４２６５であり、イルガキュアシリーズから１８４、３６９、５００、６５１、７８４、８１９、９０７、１３００、１７００、１８００、１８５０、および２９５９である。
【０１２３】
光ラジカル重合開始剤の追加例は、４−メトキシフェニル−２，４−ビス（トリクロロメチル）トリアジン、２−（４−ブトキシスチリル）−５−トリクロロメチル−１，３，４−オキサジアゾール、９−フェニルアクリジン、９，１０−ベンズフェナジン、ベンゾフェノン／ミヒラーズケトン混合物、ヘキサアリールビイミダゾール／メルカプトベンズイミダゾール混合物、１−（４−イソプロピルフェニル）−２−ヒドロキシ−２−メチルプロパン−１−オン、ベンジルジメチルケタール、２−メチル−１−［４−（メチルチオ）フェニル］−２−モルホリノプロパン−１−オン、２，４−ジエチルキサントン／ｐ−ジメチルアミノ安息香酸メチル混合物、ベンゾフェノン／メチルトリエタノールアミン混合物である。
【０１２４】
液晶組成物に光ラジカル重合開始剤を添加したあと、電場を印加した状態で紫外線を照射することによって重合を行うことができる。しかし、未反応の重合開始剤または重合開始剤の分解生成物は、素子に画像の焼き付きなどの表示不良を引き起こすかもしれない。これを防ぐために重合開始剤を添加しないまま光重合を行ってもよい。照射する光の好ましい波長は１５０ｎｍから５００ｎｍの範囲である。さらに好ましい波長は２５０ｎｍから４５０ｎｍの範囲であり、最も好ましい波長は３００ｎｍから４００ｎｍの範囲である。
【０１２５】
重合性化合物を保管するとき、重合を防止するために重合禁止剤を添加してもよい。重合性化合物は、通常は重合禁止剤を除去しないまま組成物に添加される。重合禁止剤の例は、ヒドロキノン、メチルヒドロキノンのようなヒドロキノン誘導体、４−ｔ−ブチルカテコール、４−メトキシフェノール、フェノチアジンなどである。
【０１２６】
光学活性化合物は、液晶分子にらせん構造を誘起して必要なねじれ角を与えることによって逆ねじれを防ぐ、という効果を有する。光学活性化合物を添加することによって、らせんピッチを調整することができる。らせんピッチの温度依存性を調整する目的で２つ以上の光学活性化合物を添加してもよい。光学活性化合物の好ましい例として、下記の化合物（Ｏｐ−１）から（Ｏｐ−１８）を挙げることができる。化合物（Ｏｐ−１８）において、環Ｊは１，４−シクロヘキシレンまたは１，４−フェニレンであり、Ｒ２８は炭素数１から１０のアルキルである。＊印は不斉炭素を表す。
【０１２７】
2020066580.tif 000040
【０１２８】
酸化防止剤は、大きな電圧保持率を維持するために有効である。酸化防止剤の好ましい例として、下記の化合物（ＡＯ−１）および（ＡＯ−２）；Ｉｒｇａｎｏｘ４１５、Ｉｒｇａｎｏｘ５６５、Ｉｒｇａｎｏｘ１０１０、Ｉｒｇａｎｏｘ１０３５、Ｉｒｇａｎｏｘ３１１４、およびＩｒｇａｎｏｘ１０９８（商品名；ＢＡＳＦ社）を挙げることができる。紫外線吸収剤は、上限温度の低下を防ぐために有効である。紫外線吸収剤の好ましい例は、ベンゾフェノン誘導体、ベンゾエート誘導体、トリアゾール誘導体などであり、具体例として下記の化合物（ＡＯ−３）および（ＡＯ−４）；Ｔｉｎｕｖｉｎ３２９、ＴｉｎｕｖｉｎＰ、Ｔｉｎｕｖｉｎ３２６、Ｔｉｎｕｖｉｎ２３４、Ｔｉｎｕｖｉｎ２１３、Ｔｉｎｕｖｉｎ４００、Ｔｉｎｕｖｉｎ３２８、およびＴｉｎｕｖｉｎ９９−２（商品名；ＢＡＳＦ社）；および１，４−ジアザビシクロ［２．２．２］オクタン（ＤＡＢＣＯ）を挙げることができる。
【０１２９】
立体障害のあるアミンのような光安定剤は、大きな電圧保持率を維持するために好ましい。光安定剤の好ましい例として、下記の化合物（ＡＯ−５）、（ＡＯ−６）、および（ＡＯ−７）；Ｔｉｎｕｖｉｎ１４４、Ｔｉｎｕｖｉｎ７６５、およびＴｉｎｕｖｉｎ７７０ＤＦ（商品名；ＢＡＳＦ社）；ＬＡ−７７ＹおよびＬＡ−７７G（商品名；ＡＤＥＫＡ社）を挙げることができる。熱安定剤も大きな電圧保持率を維持するために有効であり、好ましい例としてＩｒｇａｆｏｓ１６８（商品名；ＢＡＳＦ社）を挙げることができる。ＧＨ（guest host）モードの素子に適合させるために、アゾ系色素、アントラキノン系色素などのような二色性色素（dichroic dye）が組成物に添加される。消泡剤は、泡立ちを防ぐために有効である。消泡剤の好ましい例は、ジメチルシリコーンオイル、メチルフェニルシリコーンオイルなどである。
【０１３０】
2020066580.tif 000041
【０１３１】
化合物（ＡＯ−１）において、Ｒ４０は炭素数１から２０のアルキル、炭素数１から２０のアルコキシ、−ＣＯＯＲ４１、または−ＣＨ２ＣＨ２ＣＯＯＲ４１であり、ここでＲ４１は炭素数１から２０のアルキルである。化合物（ＡＯ−２）および（ＡＯ−５）において、Ｒ４２は炭素数１から２０のアルキルである。化合物（ＡＯ−５）において、Ｒ４３は水素、メチルまたはＯ・（酸素ラジカル）であり；環Ｇ１は１，４−シクロヘキシレンまたは１，４−フェニレンであり；化合物（ＡＯ−７）において、環Ｇ２は１，４−シクロヘキシレン、１，４−フェニレン、または少なくとも１つの水素がフッ素で置き換えられた１，４−フェニレンであり；化合物（ＡＯ−５）および（ＡＯ−７）において、ｚは、１、２、または３である。
【０１３２】
４．液晶表示素子
液晶組成物は、ＰＣ、ＴＮ、ＳＴＮ、ＯＣＢ、ＰＳＡなどの動作モードを有し、アクティブマトリックス方式で駆動する液晶表示素子に使用できる。この組成物は、ＰＣ、ＴＮ、ＳＴＮ、ＯＣＢ、ＶＡ、ＩＰＳなどの動作モードを有し、パッシブマトリクス方式で駆動する液晶表示素子にも使用することができる。これらの素子は、反射型、透過型、半透過型のいずれのタイプにも適用ができる。
【０１３３】
この組成物は、ＮＣＡＰ（nematic curvilinear aligned phase）素子にも適しており、ここでは組成物がマイクロカプセル化されている。この組成物は、ポリマー分散型液晶表示素子（ＰＤＬＣＤ）や、ポリマーネットワーク液晶表示素子（ＰＮＬＣＤ）にも使用できる。これらの組成物においては、重合性化合物が多量に添加される。一方、重合性化合物の割合が液晶組成物の重量に基づいて１０重量％以下であるとき、ＰＳＡモードの液晶表示素子が作製される。好ましい割合は０．１重量％から２重量％の範囲である。さらに好ましい割合は、０．２重量％から１．０重量％の範囲である。ＰＳＡモードの素子は、アクティブマトリックス方式、パッシブマトリクス方式のような駆動方式で駆動させることができる。このような素子は、反射型、透過型、半透過型のいずれのタイプにも適用ができる。
【実施例】
【０１３４】
１．化合物（１）の実施例
実施例により本発明をさらに詳しく説明する。実施例は典型的な例であるので、本発明は実施例によって制限されない。化合物（１）は、下記の手順により合成した。合成した化合物は、ＮＭＲ分析などの方法により同定した。化合物や組成物の物性、および素子の特性は、下記の方法により測定した。
【０１３５】
ＮＭＲ分析：測定には、ブルカーバイオスピン社製のＤＲＸ−５００を用いた。１Ｈ−ＮＭＲの測定では、試料をＣＤＣｌ３などの重水素化溶媒に溶解させ、室温、５００ＭＨｚ、積算回数１６回の条件で測定した。テトラメチルシランを内部標準として用いた。１９Ｆ−ＮＭＲの測定では、ＣＦＣｌ３を内部標準として用い、積算回数２４回で行った。核磁気共鳴スペクトルの説明において、ｓはシングレット、ｄはダブレット、ｔはトリプレット、ｑはカルテット、ｑｕｉｎはクインテット、ｓｅｘｔはセクステット、ｍはマルチプレット、ｂｒはブロードであることを意味する。
【０１３６】
ガスクロマト分析：測定には、島津製作所製のＧＣ−２０１０型ガスクロマトグラフを用いた。カラムは、Agilent Technologies Inc.製のキャピラリカラムＤＢ−１（長さ６０ｍ、内径０．２５ｍｍ、膜厚０．２５μｍ）を用いた。キャリアーガスとしてはヘリウム（１ｍＬ／分）を用いた。試料気化室の温度を３００℃、検出器（ＦＩＤ）の温度を３００℃に設定した。試料はアセトンに溶解して、１重量％の溶液となるように調製し、得られた溶液１μｌを試料気化室に注入した。記録計には島津製作所製のＧＣＳｏｌｕｔｉｏｎシステムなどを用いた。
【０１３７】
ガスクロマトグラフ質量分析：測定には、島津製作所製のＱＰ−２０１０Ｕｌｔｒａ型ガスクロマトグラフ質量分析計を用いた。カラムは、Agilent Technologies Inc.製のキャピラリカラムＤＢ−１（長さ６０ｍ、内径０．２５ｍｍ、膜厚０．２５μｍ）を用いた。キャリアーガスとしてはヘリウム（１ｍｌ／分）を用いた。試料気化室の温度を３００℃、イオン源の温度を２００℃、イオン化電圧を７０ｅＶ、エミッション電流を１５０ｕＡに設定した。試料はアセトンに溶解して、１重量％の溶液となるように調製し、得られた溶液１μｌを試料気化室に注入した。記録計には島津製作所製のＧＣＭＳｓｏｌｕｔｉｏｎシステムを用いた。
【０１３８】
ＨＰＬＣ分析：測定には、島津製作所製のＰｒｏｍｉｎｅｎｃｅ（ＬＣ−２０ＡＤ；ＳＰＤ−２０Ａ）を用いた。カラムはワイエムシー製のＹＭＣ−Ｐａｃｋ  ＯＤＳ−Ａ（長さ１５０ｍｍ、内径４．６ｍｍ、粒子径５μｍ）を用いた。溶出液はアセトニトリルと水を適宜混合して用いた。検出器としてはＵＶ検出器、ＲＩ検出器、ＣＯＲＯＮＡ検出器などを適宜用いた。ＵＶ検出器を用いた場合、検出波長は２５４ｎｍとした。試料はアセトニトリルに溶解して、０．１重量％の溶液となるように調製し、この溶液１μＬを試料室に導入した。記録計としては島津製作所製のＣ−Ｒ７Ａｐｌｕｓを用いた。
【０１３９】
紫外可視分光分析：測定には、島津製作所製のＰｈａｒｍａＳｐｅｃ  ＵＶ−１７００用いた。検出波長は１９０ｎｍから７００ｎｍとした。試料はアセトニトリルに溶解して、０．０１ｍｍｏｌ／Ｌの溶液となるように調製し、石英セル（光路長１ｃｍ）に入れて測定した。
【０１４０】
測定試料：相構造および転移温度（透明点、融点、重合開始温度など）を測定するときには、化合物そのものを試料として用いた。ネマチック相の上限温度、粘度、光学異方性、誘電率異方性などの物性を測定するときには、化合物と母液晶との混合物を試料として用いた。
【０１４１】
化合物を母液晶と混合した試料を用いた場合は、次のように測定した。化合物１５重量％と母液晶８５重量％とを混合して試料を調製した。この試料の測定値から、次の等式にしたがって外挿値を算出し、この値を記載した。〈外挿値〉＝（１００×〈試料の測定値〉−〈母液晶の重量％〉×〈母液晶の測定値〉）／〈化合物の重量％〉
【０１４２】
この割合で結晶（または、スメクチック相）が２５℃で析出する場合には、化合物と母液晶との割合を１０重量％：９０重量％、５重量％：９５重量％、１重量％：９９重量％の順に変更をしていき、結晶（または、スメクチック相）が２５℃で析出しなくなった割合で試料の物性を測定した。なお、特に断りのない限り、化合物と母液晶との割合は、１５重量％：８５重量％である。
【０１４３】
化合物の誘電率異方性がゼロまたは正であるときは、下記の母液晶（Ａ）を用いた。各成分の割合を、重量％で表した。
2020066580.tif 000042
【０１４４】
化合物の誘電率異方性がゼロまたは負であるときは、下記の母液晶（Ｂ）を用いた。各成分の割合を重量％で表した。
2020066580.tif 000043
【０１４５】
測定方法：物性の測定は下記の方法で行った。これらの多くは、社団法人電子情報技術産業協会（ＪＥＩＴＡ；Japan Electronics and Information Technology Industries Association）で審議制定されるＪＥＩＴＡ規格（ＪＥＩＴＡ・ＥＤ−２５２１Ｂ）に記載されている。これを修飾した方法も用いた。測定に用いたＴＮ素子には、薄膜トランジスター（ＴＦＴ）を取り付けなかった。
【０１４６】
（１）相構造：偏光顕微鏡を備えた融点測定装置のホットプレート（メトラー社ＦＰ−５２型ホットステージ）に試料を置いた。この試料を、３℃／分の速度で加熱しながら相状態とその変化を偏光顕微鏡で観察し、相の種類を特定した。
【０１４７】
（２）転移温度（℃）：測定には、パーキンエルマー社製の走査熱量計、Ｄｉａｍｏｎｄ  ＤＳＣシステムまたはエスアイアイ・ナノテクノロジー社製の高感度示差走査熱量計、Ｘ−ＤＳＣ７０００を用いた。試料は、３℃／分の速度で昇降温し、試料の相変化に伴う吸熱ピークまたは発熱ピークの開始点を外挿により求め、転移温度を決定した。化合物の融点、重合開始温度もこの装置を使って測定した。化合物が固体からスメクチック相、ネマチック相などの液晶相に転移する温度を「液晶相の下限温度」と略すことがある。化合物が液晶相から液体に転移する温度を「透明点」と略すことがある。
【０１４８】
結晶はＣと表した。結晶を二種類に区別できる場合は、それぞれをＣ１またはＣ２と表した。スメクチック相はＳ、ネマチック相はＮと表した。スメクチックＡ相、スメクチックＢ相、スメクチックＣ相、およびスメクチックＦ相のような相の区別がつく場合は、それぞれＳＡ、ＳＢ、ＳＣ、およびＳＦと表した。液体（アイソトロピック）はＩと表した。転移温度は、例えば、「Ｃ  ５０．０  Ｎ  １００．０  Ｉ」のように表記した。これは、結晶からネマチック相への転移温度が５０．０℃であり、ネマチック相から液体への転移温度が１００．０℃であることを示す。
【０１４９】
（３）化合物の相溶性：化合物の割合が、２０重量％、１５重量％、１０重量％、５重量％、３重量％、または１重量％となるように母液晶と化合物とを混合した試料を調製した。試料をガラス瓶に入れ、−１０℃または−２０℃の冷凍庫で一定期間保管した。試料のネマチック相が維持されたか、または結晶（またはスメクチック相）が析出したかを観察した。ネマチック相が維持される条件を相溶性の尺度として用いた。必要に応じて化合物の割合や冷凍庫の温度を変更することもある。
【０１５０】
（４）ネマチック相の上限温度（ＴＮＩまたはＮＩ；℃）：偏光顕微鏡を備えた融点測定装置のホットプレートに試料を置き、１℃／分の速度で加熱した。試料の一部がネマチック相から等方性液体に変化したときの温度を測定した。試料が化合物（１）と母液晶との混合物であるときは、ＴＮＩの記号で示した。試料が化合物（１）と、化合物（２）から（１５）から選択された化合物との混合物であるときは、ＮＩの記号で示した。ネマチック相の上限温度を「上限温度」と略すことがある。
【０１５１】
（５）ネマチック相の下限温度（ＴＣ；℃）：ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを＜−２０℃と記載した。ネマチック相の下限温度を「下限温度」と略すことがある。
【０１５２】
（６）粘度（バルク粘度；η；２０℃で測定；ｍＰａ・ｓ）：測定には、東京計器株式会社製のＥ型回転粘度計を用いた。
【０１５３】
（７）光学異方性（屈折率異方性；２５℃で測定；Δｎ）：測定は、波長５８９ｎｍの光を用い、接眼鏡に偏光板を取り付けたアッベ屈折計により行なった。主プリズムの表面を一方向にラビングしたあと、試料を主プリズムに滴下した。屈折率（ｎ‖）は偏光の方向がラビングの方向と平行であるときに測定した。屈折率（ｎ⊥）は偏光の方向がラビングの方向と垂直であるときに測定した。光学異方性（Δｎ）の値は、Δｎ＝ｎ‖−ｎ⊥、の等式から計算した。
【０１５４】
（８）比抵抗（ρ；２５℃で測定；Ωｃｍ）：電極を備えた容器に試料１．０ｍＬを注入した。この容器に直流電圧（１０Ｖ）を印加し、１０秒後の直流電流を測定した。比抵抗は次の等式から算出した。（比抵抗）＝｛（電圧）×（容器の電気容量）｝／｛（直流電流）×（真空の誘電率）｝。
【０１５５】
（９）電圧保持率（ＶＨＲ−１；２５℃で測定；％）：測定に用いたＴＮ素子はポリイミド配向膜を有し、そして２枚のガラス基板の間隔（セルギャップ）は５μｍであった。この素子は試料を入れたあと紫外線で硬化する接着剤で密閉した。この素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積であった。電圧保持率は面積Ｂに対する面積Ａの百分率で表した。
【０１５６】
（１０）電圧保持率（ＶＨＲ−２；８０℃で測定；％）：２５℃の代わりに、８０℃で測定した以外は、上記の方法で電圧保持率を測定した。得られた結果をＶＨＲ−２の記号で示した。
【０１５７】
（１１）フリッカ率（２５℃で測定；％）：測定には横河電機（株）製のマルチメディアディスプレイテスタ３２９８Ｆを用いた。光源はＬＥＤであった。２枚のガラス基板の間隔（セルギャップ）が３．５μｍであり、ラビング方向がアンチパラレルであるノーマリーブラックモード（normally black mode）のＦＦＳ素子に試料を入れた。この素子を紫外線で硬化する接着剤を用いて密閉した。この素子に電圧を印加し、素子を透過した光量が最大になる電圧を測定した。この電圧を素子に印加しながらセンサ部を素子に近づけ、表示されたフリッカ率を読み取った。
【０１５８】
誘電率異方性が正の試料と負の試料とでは、物性の測定法が異なることがある。誘電率異方性が正であるときの測定法は、測定（１２ａ）から測定（１６ａ）に記載した。誘電率異方性が負の場合は、測定（１２ｂ）から測定（１６ｂ）に記載した。
【０１５９】
（１２ａ）粘度（回転粘度；γ１；２５℃で測定；ｍＰａ・ｓ；誘電率異方性が正の試料）：測定は、M. Imai et al., Molecular Crystals and Liquid Crystals, Vol. 259, 37 (1995) に記載された方法に従った。ツイスト角が０度であり、そして２枚のガラス基板の間隔（セルギャップ）が５μｍであるＴＮ素子に試料を入れた。この素子に１６Ｖから１９．５Ｖまで０．５Ｖ毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とＭ．Ｉｍａｉらの論文、４０頁の等式（８）とから回転粘度の値を得た。この計算で必要な誘電率異方性の値は、この回転粘度を測定した素子を用い、下に記載した方法で求めた。
【０１６０】
（１２ｂ）粘度（回転粘度；γ１；２５℃で測定；ｍＰａ・ｓ；誘電率異方性が負の試料）：測定は、M. Imai et al., Molecular Crystals and Liquid Crystals, Vol. 259, 37 (1995) に記載された方法に従った。２枚のガラス基板の間隔（セルギャップ）が２０μｍのＶＡ素子に試料を入れた。この素子に３９Ｖから５０Ｖまで１Ｖ毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とＭ．Ｉｍａｉらの論文、４０頁の等式（８）とから回転粘度の値を得た。この計算に必要な誘電率異方性は、下記の誘電率異方性の項で測定した。
【０１６１】
（１３ａ）誘電率異方性（Δε；２５℃で測定；誘電率異方性が正の試料）：２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖）を測定した。この素子にサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の等式から計算した。
【０１６２】
（１３ｂ）誘電率異方性（Δε；２５℃で測定；誘電率異方性が負の試料）：誘電率異方性の値は、Δε＝ε‖−ε⊥、の等式から計算した。誘電率（ε‖およびε⊥）は次のように測定した。
１）誘電率（ε‖）の測定：よく洗浄したガラス基板にオクタデシルトリエトキシシラン（０．１６ｍＬ）のエタノール（２０ｍＬ）溶液を塗布した。ガラス基板をスピンナーで回転させたあと、１５０℃で１時間加熱した。２枚のガラス基板の間隔（セルギャップ）が４μｍであるＶＡ素子に試料を入れ、この素子を紫外線で硬化する接着剤で密閉した。この素子にサイン波（０．５Ｖ、１ｋＨｚ）を印加し、２秒後に液晶分子の長軸方向における誘電率（ε‖）を測定した。
２）誘電率（ε⊥）の測定：よく洗浄したガラス基板にポリイミド溶液を塗布した。このガラス基板を焼成した後、得られた配向膜にラビング処理をした。２枚のガラス基板の間隔（セルギャップ）が９μｍであり、ツイスト角が８０度であるＴＮ素子に試料を入れた。この素子にサイン波（０．５Ｖ、１ｋＨｚ）を印加し、２秒後に液晶分子の短軸方向における誘電率（ε⊥）を測定した。
【０１６３】
（１４ａ）弾性定数（Ｋ；２５℃で測定；ｐＮ；誘電率異方性が正の試料）：測定には横河・ヒューレットパッカード株式会社製のＨＰ４２８４Ａ型ＬＣＲメータを用いた。２枚のガラス基板の間隔（セルギャップ）が２０μｍである水平配向素子に試料を入れた。この素子に０Ｖから２０Ｖ電荷を印加し、静電容量（Ｃ）および印加電圧（Ｖ）を測定した。これらの測定値を「液晶デバイスハンドブックク」（日刊工業新聞社）、７５頁にある等式（２．９８）、等式（２．１０１）を用いてフィッティングし、等式（２．９９）からＫ１１およびＫ３３の値を得た。次に１７１頁にある等式（３．１８）に、先ほど求めたＫ１１およびＫ３３の値を用いてＫ２２を算出した。弾性定数Ｋは、このようにして求めたＫ１１、Ｋ２２、およびＫ３３の平均値で表した。
【０１６４】
（１４ｂ）弾性定数（Ｋ１１およびＫ３３；２５℃で測定；ｐＮ；誘電率異方性が負の試料）：測定には株式会社東陽テクニカ製のＥＣ−１型弾性定数測定器を用いた。２枚のガラス基板の間隔（セルギャップ）が２０μｍである垂直配向素子に試料を入れた。この素子に２０Ｖから０Ｖ電荷を印加し、静電容量（Ｃ）および印加電圧（Ｖ）を測定した。これらの値を、「液晶デバイスハンドブック」（日刊工業新聞社）、７５頁にある等式（２．９８）、等式（２．１０１）を用いてフィッティングし、等式（２．１００）から弾性定数の値を得た。
【０１６５】
（１５ａ）しきい値電圧（Ｖｔｈ；２５℃で測定；Ｖ；誘電率異方性が正の試料）：測定には大塚電子株式会社製のＬＣＤ５１００型輝度計を用いた。光源はハロゲンランプであった。２枚のガラス基板の間隔（セルギャップ）が０．４５／Δｎ（μｍ）であり、ツイスト角が８０度であるノーマリーホワイトモード（normally white mode）のＴＮ素子に試料を入れた。この素子に印加する電圧（３２Ｈｚ、矩形波）は０Ｖから１０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が９０％になったときの電圧で表した。
【０１６６】
（１５ｂ）しきい値電圧（Ｖｔｈ；２５℃で測定；Ｖ；誘電率異方性が負の試料）：測定には大塚電子株式会社製のＬＣＤ５１００型輝度計を用いた。光源はハロゲンランプであった。２枚のガラス基板の間隔（セルギャップ）が４μｍであり、ラビング方向がアンチパラレルであるノーマリーブラックモード（normally black mode）のＶＡ素子に試料を入れ、この素子を紫外線で硬化する接着剤を用いて密閉した。この素子に印加する電圧（６０Ｈｚ、矩形波）は０Ｖから２０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が１０％になったときの電圧で表した。
【０１６７】
（１６ａ）応答時間（τ；２５℃で測定；ｍｓ；誘電率異方性が正の試料）：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が５．０μｍであり、ツイスト角が８０度であるノーマリーホワイトモード（normally white mode）のＴＮ素子に試料を入れた。この素子に矩形波（６０Ｈｚ、５Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。立ち上がり時間（τｒ：rise time；ミリ秒）は、透過率が９０％から１０％に変化するのに要した時間である。立ち下がり時間（τｆ：fall time；ミリ秒）は透過率１０％から９０％に変化するのに要した時間である。応答時間は、このようにして求めた立ち上がり時間と立ち下がり時間との和で表した。
【０１６８】
（１６ｂ）応答時間（τ；２５℃で測定；ｍｓ；誘電率異方性が負の試料）：測定には大塚電子株式会社製のＬＣＤ５１００型輝度計を用いた。光源はハロゲンランプであった。ローパス・フィルター（Low-pass filter）は５ｋＨｚに設定した。２枚のガラス基板の間隔（セルギャップ）が３．２μｍであり、ラビング方向がアンチパラレルであるノーマリーブラックモード（normally black mode）のＰＶＡ素子に試料を入れた。この素子を紫外線で硬化する接着剤を用いて密閉した。この素子にしきい値電圧を若干超える程度の電圧を１分間印加し、次に５．６Ｖの電圧を印加しながら２３．５ｍＷ／ｃｍ２の紫外線を８分間照射した。この素子に矩形波（６０Ｈｚ、１０Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。応答時間は透過率９０％から１０％に変化するのに要した時間（立ち下がり時間；fall time；ミリ秒）で表した。
【０１６９】
［合成例１］  
化合物（Ｎｏ．１−１−４１）の合成
2020066580.tif 000044
【０１７０】
第１工程
窒素雰囲気下の反応器へ化合物（Ｔ−１）（５．０ｇ）、化合物（Ｔ−２）（３．６６ｇ）、ジクロロビス（トリフェニルホスフィン）パラジウム（０．３４ｇ）、炭酸カリウム（６．６７ｇ）、テトラブチルアンモニウムブロミド（１．５５ｇ）およびトルエン（１８ｍｌ）、ソルミックスＡ−１１（７．３ｍｌ）、水（７．３ｍｌ）を加え３時間加熱還流した。反応混合物を２５℃まで冷却し、水に注ぎ込み、水層をトルエンで抽出した。その後、有機層を水で洗浄し、無水硫酸マグネシウムで乾燥した。この溶液を減圧下で濃縮し、残渣をシリカゲルクロマトグラフィー（トルエン）で精製した化合物（Ｔ−３）（１．３ｇ；２２．０モル％）を得た。
【０１７１】
第２工程
窒素雰囲気下の反応器へ化合物（Ｔ−３）（１．３０ｇ）、化合物（Ｔ−４）（０．７８ｇ）、パラジウム―１３２（０．０３ｇ）、炭酸カリウム（１．４７ｇ）、テトラブチルアンモニウムブロミド（０．３４ｇ）およびトルエン（２．６ｍｌ）、ソルミックスＡ−１１（２．６ｍｌ）、水（１．３ｍｌ）を加え２時間加熱還流した。反応混合物を２５℃まで冷却し、水に注ぎ込み、水層をトルエンで抽出した。その後、有機層を水で洗浄し、無水硫酸マグネシウムで乾燥した。この溶液を減圧下で濃縮し、残渣をシリカゲルクロマトグラフィー（トルエン）で精製した化合物（Ｎｏ．１−１−４１）（０．７５ｇ；４７．９モル％）を得た。
【０１７２】
１Ｈ−ＮＭＲ（δｐｐｍ；ＣＤＣｌ３）：７．１１（ｓ，２Ｈ）、７．００−６．９３（ｍ，４Ｈ）、２．７１−２．６９（ｍ，４Ｈ）、２．１７（ｄ，６Ｈ）、１．７４−１．６４（ｍ，４Ｈ）、１．３９−１．３４（ｍ，４Ｈ）、１．０１（ｔ，３Ｈ）、０．９２（ｔ，３Ｈ）．
【０１７３】
化合物（Ｎｏ．１−１−４１）の物性は、次のとおりであった。
上限温度（ＴNI）＝−２７．７℃；光学的異方性（Δｎ）＝０．１１３；誘電率異方性（Δε）＝−３．３３；粘度（η）＝１１１．７ｍＰａ・ｓ．
【０１７４】
［合成例２］  
化合物（Ｎｏ．１−１−１）の合成
2020066580.tif 000045
【０１７５】
第１工程
窒素雰囲気下の反応器へ化合物（Ｔ−５）（４．００ｇ）、化合物（Ｔ−４）（３．２３ｇ）、ジクロロビス（トリフェニルホスフィン）パラジウム（０．２８ｇ）、炭酸カリウム（５．５９ｇ）、テトラブチルアンモニウムブロミド（１．３０ｇ）およびソルミックスＡ−１１（２０．０ｍｌ）、水（２０．０ｍｌ）を加え４時間加熱還流した。反応混合物を２５℃まで冷却し、水に注ぎ込み、水層をトルエンで抽出した。その後、有機層を水で洗浄し、無水硫酸マグネシウムで乾燥した。この溶液を減圧下で濃縮し、残渣をシリカゲルクロマトグラフィー（トルエン）で精製した化合物（Ｔ−６）（２．０ｇ；４５．７モル％）を得た。
【０１７６】
第２工程
窒素雰囲気下の反応器へ化合物（Ｔ−６）（２．００ｇ）、化合物（Ｔ−２）（１．５４ｇ）、ジクロロビス（トリフェニルホスフィン）パラジウム（０．１３ｇ）、炭酸カリウム（２．５５ｇ）、テトラブチルアンモニウムブロミド（０．５９ｇ）およびトルエン（８．０ｍｌ）、ソルミックスＡ−１１（４．０ｍｌ）、水（４．０ｍｌ）を加え５時間加熱還流した。反応混合物を２５℃まで冷却し、水に注ぎ込み、水層をトルエンで抽出した。その後、有機層を水で洗浄し、無水硫酸マグネシウムで乾燥した。この溶液を減圧下で濃縮し、残渣をシリカゲルクロマトグラフィー（トルエン）で精製した化合物（Ｎｏ．１−１−１）（０．８ｇ；３０．３モル％）を得た。
【０１７７】
１Ｈ−ＮＭＲ（δｐｐｍ；ＣＤＣｌ３）：７．４５（ｓ，１Ｈ）、７．４２（ｄ，２Ｈ）、７．２８（ｄ，２Ｈ）、７．１４（ｔ，1Ｈ）、６．９９（ｔ，２Ｈ）、６．９２（ｔ，1Ｈ）、２．７１−２．６８（ｍ，４Ｈ）、２．２７（ｓ，３Ｈ）、１．７４−１．６２（ｍ，４Ｈ）、１．３９−１．３５（ｍ，４Ｈ）、１．００（ｔ，３Ｈ）、０．９１（ｔ，３Ｈ）．
【０１７８】
化合物（Ｎｏ．１−１−１）の物性は、次のとおりであった。
上限温度（ＴNI）＝−０．４℃；光学的異方性（Δｎ）＝０．１４７；誘電率異方性（Δε）＝−３．３８；粘度（η）＝９４．０ｍＰａ・ｓ．
【０１７９】
［合成例３］  
化合物（Ｎｏ．１−１−２１）の合成
2020066580.tif 000046
【０１８０】
第１工程
窒素雰囲気下の反応器へ化合物（Ｔ−７）（３．００ｇ）、化合物（Ｔ−２）（２．２０ｇ）、ジクロロビス（トリフェニルホスフィン）パラジウム（０．２０ｇ）、炭酸カリウム（４．００ｇ）、テトラブチルアンモニウムブロミド（０．９３ｇ）およびソルミックスＡ−１１（６．００ｍｌ）、水（６．００ｍｌ）を加え３時間加熱還流した。反応混合物を２５℃まで冷却し、水に注ぎ込み、水層をトルエンで抽出した。その後、有機層を水で洗浄し、無水硫酸マグネシウムで乾燥した。この溶液を減圧下で濃縮し、残渣をシリカゲルクロマトグラフィー（トルエン）で精製した化合物（Ｔ−８）（１．４０ｇ；３９．５モル％）を得た。
【０１８１】
第２工程
窒素雰囲気下の反応器へ化合物（Ｔ−８）（１．４０ｇ）、化合物（Ｔ−４）（０．８４ｇ）、ジクロロビス（トリフェニルホスフィン）パラジウム（０．０８ｇ）、炭酸カリウム（１．５８ｇ）、テトラブチルアンモニウムブロミド（０．３７ｇ）およびトルエン（２．５０ｍｌ）、ソルミックスＡ−１１（１．２ｍｌ）、水（１．２ｍｌ）を加え５時間加熱還流した。反応混合物を２５℃まで冷却し、水に注ぎ込み、水層をトルエンで抽出した。その後、有機層を水で洗浄し、無水硫酸マグネシウムで乾燥した。この溶液を減圧下で濃縮し、残渣をシリカゲルクロマトグラフィー（トルエン）で精製した。この溶液を減圧下で濃縮し、ヘプタンとソルミックスＡ−１１の混合溶媒（容積比、１：４）から再結晶により精製して化合物（Ｎｏ．１−１−２１）（０．７０ｇ；４１．５モル％）を得た。
【０１８２】
１Ｈ−ＮＭＲ（δｐｐｍ；ＣＤＣｌ３）：７．１２（ｓ，２Ｈ）、７．００−６．９３（ｍ，４Ｈ）、２．７２−２．６８（ｍ，４Ｈ）、２．２０（ｓ，６Ｈ）、１．７４−１．６４（ｍ，４Ｈ）、１．３９−１．３６（ｍ，４Ｈ）、１．００（ｔ，３Ｈ）、０．９３（ｔ，３Ｈ）．
【０１８３】
化合物（Ｎｏ．１−１−２１）の物性は、次のとおりであった。
上限温度（ＴNI）＝−６５．７℃；光学的異方性（Δｎ）＝０．１０７；誘電率異方性（Δε）＝−１．９８；粘度（η）＝１０８．０ｍＰａ・ｓ．
【０１８４】
［合成例４］  
化合物（Ｎｏ．１−２−４１）の合成
2020066580.tif 000047
【０１８５】
第１工程
窒素雰囲気下の反応器へ化合物（Ｔ−５）（１０．００ｇ）、化合物（Ｔ−１０）（６．６５ｇ）、ジクロロビス（トリフェニルホスフィン）パラジウム（０．７１ｇ）、炭酸カリウム（１３．９６ｇ）、テトラブチルアンモニウムブロミド（３．２６ｇ）およびソルミックスＡ−１１（５０．００ｍｌ）、水（５０．００ｍｌ）を加え３時間加熱還流した。反応混合物を２５℃まで冷却し、水に注ぎ込み、水層をトルエンで抽出した。その後、有機層を水で洗浄し、無水硫酸マグネシウムで乾燥した。この溶液を減圧下で濃縮し、残渣をシリカゲルクロマトグラフィー（トルエン）で精製した化合物（Ｔ−１１）（５．０２ｇ；４７．６モル％）を得た。
【０１８６】
第２工程
窒素雰囲気下の反応器へ化合物（Ｔ−１１）（１．５０ｇ）、化合物（Ｔ−１２）（１．６４ｇ）、Ｐｄ−１３２（０．１０ｇ）、炭酸カリウム（１．９８ｇ）、テトラブチルアンモニウムブロミド（０．４６ｇ）およびトルエン（４．５０ｍｌ）、ソルミックスＡ−１１（４．５０ｍｌ）、水（４．５０ｍｌ）を加え４時間加熱還流した。反応混合物を２５℃まで冷却し、水に注ぎ込み、水層をトルエンで抽出した。その後、有機層を水で洗浄し、無水硫酸マグネシウムで乾燥した。この溶液を減圧下で濃縮し、残渣をシリカゲルクロマトグラフィー（トルエン）で精製した。この溶液を減圧下で濃縮し、トルエンとソルミックスＡ−１１の混合溶媒（容積比、１：２）から再結晶により精製して化合物（Ｎｏ．１−２−４１）（１．１８ｇ；５１．９モル％）を得た。
【０１８７】
１Ｈ−ＮＭＲ（δｐｐｍ；ＣＤＣｌ３）：７．５８−７．５４（ｍ，４Ｈ）、７．５１−７．４７（ｍ，２Ｈ）、７．４２（ｄ，１Ｈ）、７．３１−７．２８（ｍ，３Ｈ）、７．００（ｔ，１Ｈ）、６．８５（ｔ，1Ｈ）、３．９８（ｓ，３Ｈ）、２．６８（ｔ，２Ｈ）、２．３０（ｓ，３Ｈ）、１．６８（ｑｕｉｎ，２Ｈ）、１．４０−１．３６（ｍ，４Ｈ）、０．９３（ｔ，３Ｈ）．
【０１８８】
化合物（Ｎｏ．１−２−４１）の物性は、次のとおりであった。
上限温度（ＴNI）＝１５９．３℃；光学的異方性（Δｎ）＝０．２６７；誘電率異方性（Δε）＝−３．３０；粘度（η）＝１４４．３ｍＰａ・ｓ．
【０１８９】
［合成例５］  
化合物（Ｎｏ．１−１−５）の合成
2020066580.tif 000048
【０１９０】
第１工程
窒素雰囲気下の反応器へ化合物（Ｔ−５）（１０．００ｇ）、化合物（Ｔ−１３）（７．４８ｇ）、ジクロロビス（トリフェニルホスフィン）パラジウム（０．７１ｇ）、炭酸カリウム（３．２６ｇ）、テトラブチルアンモニウムブロミド（３．２５ｇ）およびソルミックスＡ−１１（３７．４ｍｌ）、水（３７．４ｍｌ）を加え５時間加熱還流した。反応混合物を２５℃まで冷却し、水に注ぎ込み、水層をトルエンで抽出した。その後、有機層を水で洗浄し、無水硫酸マグネシウムで乾燥した。この溶液を減圧下で濃縮し、残渣をシリカゲルクロマトグラフィー（トルエン）で精製した化合物（Ｔ−１４）（８．３ｇ；７５．３モル％）を得た。
【０１９１】
第２工程
窒素雰囲気下の反応器へ化合物（Ｔ−１４）（２．００ｇ）、化合物（Ｔ−１５）（２．５８ｇ）、Ｐｄ−１３２（０．１３ｇ）、炭酸カリウム（２．５３ｇ）、テトラブチルアンモニウムブロミド（０．５９ｇ）およびトルエン（６．０ｍｌ）、ソルミックスＡ−１１（６．０ｍｌ）、水（６．０ｍｌ）を加え４時間加熱還流した。反応混合物を２５℃まで冷却し、水に注ぎ込み、水層をトルエンで抽出した。その後、有機層を水で洗浄し、無水硫酸マグネシウムで乾燥した。この溶液を減圧下で濃縮し、残渣をシリカゲルクロマトグラフィー（トルエン）で精製した化合物（Ｎｏ．１−１−５）（１．０８ｇ；４０．８モル％）を得た。
【０１９２】
１Ｈ−ＮＭＲ（δｐｐｍ；ＣＤＣｌ３）：７．４２（ｓ，１Ｈ）、７．３８（ｄ，１Ｈ）、７．２５（ｄ，１Ｈ）、７．１３（ｔ，１Ｈ）、６．９３（ｔ，１Ｈ）、６．８０（ｔ，２Ｈ）、４．１８（ｑ，２Ｈ）、４．０９（ｔ，２Ｈ）、２．２６（ｓ，３Ｈ）、１．８３（ｑｕｉｎ，２Ｈ）、１．５７−１．４８（ｍ，５Ｈ）、１．００（ｔ，３Ｈ）．
【０１９３】
化合物（Ｎｏ．１−１−５）の物性は、次のとおりであった。
上限温度（ＴNI）＝７４．３℃；光学的異方性（Δｎ）＝０．１６７；誘電率異方性（Δε）＝−９．３；粘度（η）＝１４２．３ｍＰａ・ｓ．
【０１９４】
［比較例１］
表２  母液晶（Ｂ）に対する相溶性
2020066580.tif 000049
【０１９５】
合成例１で得られた化合物（Ｎｏ．１−１−５）と比較化合物（Ｓ−１）、合成例２で得られた化合物（Ｎｏ．１−２−４１）と比較化合物（Ｓ−２）の母液晶（Ｂ）に対する相溶性を表２にまとめた。表２から、化合物（Ｎｏ．１−１−５）（Ｎｏ．１−２−４１）はそれぞれの比較化合物（Ｓ−１）（Ｓ−２）より相溶性が優れている化合物であった。また化合物（Ｎｏ．１−２−４１）と比較化合物（Ｓ−２）を母液晶（Ｂ）に５％の割合で溶解させ−２０℃の冷蔵庫で保管し低温における相溶性について測定した。比較化合物（Ｓ−２）は１日も経たない内に結晶化したのに対し、化合物（Ｎｏ．１−２−４１）は８日後でもネマチック相を維持した。したがって低温における相溶性についても本件の化合物のほうが優れていることがわかった。
【０１９６】
合成例に記載された方法や、「２．化合物（１）の合成」の項を参考にしながら、以下に示す化合物を合成することが可能である。
【０１９７】
2020066580.tif 000050
2020066580.tif 000051
2020066580.tif 000052
2020066580.tif 000053
2020066580.tif 000054
2020066580.tif 000055
2020066580.tif 000056
2020066580.tif 000057
2020066580.tif 000058
2020066580.tif 000059
2020066580.tif 000060
2020066580.tif 000061
2020066580.tif 000062
2020066580.tif 000063
2020066580.tif 000064
2020066580.tif 000065
2020066580.tif 000066
2020066580.tif 000067
2020066580.tif 000068
2020066580.tif 000069
2020066580.tif 000070
2020066580.tif 000071
2020066580.tif 000072
2020066580.tif 000073
2020066580.tif 000074
2020066580.tif 000075
【０１９８】
２．組成物の実施例
実施例により本発明をさらに詳しく説明する。実施例は典型的な例であるので、本発明は実施例によって制限されない。例えば、本発明は、使用例の組成物に加えて、使用例１の組成物と使用例２の組成物との混合物を含む。本発明は、使用例の組成物の少なくとも２つを混合することによって調製した混合物をも含む。使用例における化合物は、下記の表３の定義に基づいて記号により表した。表３において、１，４−シクロヘキシレンに関する立体配置はトランスである。使用例において記号の後にあるかっこ内の番号は、化合物が属する化学式を表す。（−）の記号は、化合物（１）から（１５）とは異なる液晶性化合物を意味する。液晶性化合物の割合（百分率）は、添加物を含まない液晶組成物の重量に基づいた重量百分率（重量％）である。最後に、組成物の物性値をまとめた。物性は、先に記載した方法にしたがって測定し、測定値を（外挿することなく）そのまま記載した。
2020066580.tif 000076
【０１９９】
［使用例１］
３−Ｂ（２Ｆ，３Ｆ）Ｂ（２Ｍｅ，３Ｍｅ）Ｂ（２Ｆ，３Ｆ）−５
（１−１−４１）          ４％                                              
１−ＢＢ−３                                  （２−８）                ７％
１−ＢＢ−５                                  （２−８）                ８％
２−ＢＴＢ−１                                （２−１０）              ４％
３−ＨＨＢ−１                                （３−１）                ８％
３−ＨＨＢ−３                                （３−１）              １４％
３−ＨＨＢ−Ｏ１                              （３−１）                ５％
３−ＨＨＢ−Ｆ                                （２２−１）              ４％
２−ＨＨＢ（Ｆ）−Ｆ                          （２２−２）              ７％
３−ＨＨＢ（Ｆ）−Ｆ                          （２２−２）              ７％
５−ＨＨＢ（Ｆ）−Ｆ                          （２２−２）              ７％
３−ＨＨＢ（Ｆ，Ｆ）−Ｆ                      （２２−３）              ５％
３−ＨＨＥＢ−Ｆ                              （２２−１０）            ２％
５−ＨＨＥＢ−Ｆ                              （２２−１０）            ２％
２−ＨＢ−Ｃ                                  （２４−１）              ４％
３−ＨＢ−Ｃ                                  （２４−１）            １２％
ＮＩ＝８５．３℃；η＝１７．７ｍＰａ・ｓ；Δｎ＝０．１０８；Δε＝４．４．
【０２００】
［使用例２］
３−Ｂ（２Ｆ，３Ｆ）Ｂ（２Ｍｅ）Ｂ（２Ｆ，３Ｆ）−５
（１−１−１）            ７％
３−ＨＨ−４                                （２−１）              １３％
５−ＨＢ−Ｏ２                              （２−５）                ５％
７−ＨＢ−１                                （２−５）                ５％
５−ＨＢＢ（Ｆ）Ｂ−２                      （４−５）                ４％
５−ＨＢＢ（Ｆ）Ｂ−３                      （４−５）                ８％
３−ＨＢ−ＣＬ                              （２１−２）            １０％
３−ＨＨＢ（Ｆ，Ｆ）−Ｆ                    （２２−３）              ３％
３−ＨＢＢ（Ｆ，Ｆ）−Ｆ                    （２２−２４）          ２４％
５−ＨＢＢ（Ｆ，Ｆ）−Ｆ                    （２２−２４）          ２１％
ＮＩ＝７１．１℃；η＝２３．７ｍＰａ・ｓ；Δｎ＝０．１１７；Δε＝４．４．
【０２０１】
［使用例３］
３−Ｂ（２Ｆ，３Ｆ）Ｂ（２Ｍｅ，５Ｍｅ）Ｂ（２Ｆ，３Ｆ）−５
（１−１−２１）          ３％
１Ｖ２−ＨＨ−１                              （２−１）                ３％
１Ｖ２−ＨＨ−３                              （２−１）                ４％
７−ＨＢ（Ｆ，Ｆ）−Ｆ                        （２１−４）              ３％
２−ＨＨＢ（Ｆ）−Ｆ                          （２２−２）              ９％
３−ＨＨＢ（Ｆ）−Ｆ                          （２２−２）              ９％
５−ＨＨＢ（Ｆ）−Ｆ                          （２２−２）              ９％
２−ＨＢＢ−Ｆ                                （２２−２２）            ４％
３−ＨＢＢ−Ｆ                                （２２−２２）            ４％
５−ＨＢＢ−Ｆ                                （２２−２２）            ３％
２−ＨＢＢ（Ｆ）−Ｆ                          （２２−２３）            ９％
３−ＨＢＢ（Ｆ）−Ｆ                          （２２−２３）            ９％
５−ＨＢＢ（Ｆ）−Ｆ                          （２２−２３）          １６％
３−ＨＢＢ（Ｆ，Ｆ）−Ｆ                      （２２−２４）            ５％
５−ＨＢＢ（Ｆ，Ｆ）−Ｆ                      （２２−２４）          １０％
ＮＩ＝７９．９℃；η＝２７．６ｍＰａ・ｓ；Δｎ＝０．１１２；Δε＝５．４．
【０２０２】
［使用例４］
２Ｏ−Ｂ（２Ｆ，３Ｆ）Ｂ（２Ｍｅ）Ｂ（２Ｆ，３Ｆ）−Ｏ４
（１−１−５）            ６％
２−ＨＨ−３                                  （２−１）                ３％
３−ＨＨ−４                                  （２−１）                ９％
１Ｏ１−ＨＢＢＨ−５                          （４−１）                ４％
５−ＨＢ−ＣＬ                                （２１−２）            １４％
３−ＨＨＢ−Ｆ                                （２２−１）              ４％
３−ＨＨＢ−ＣＬ                              （２２−１）              ３％
４−ＨＨＢ−ＣＬ                              （２２−１）              ４％
３−ＨＨＢ（Ｆ）−Ｆ                          （２２−２）            １０％
４−ＨＨＢ（Ｆ）−Ｆ                          （２２−２）              ８％
５−ＨＨＢ（Ｆ）−Ｆ                          （２２−２）              ８％
７−ＨＨＢ（Ｆ）−Ｆ                          （２２−２）              ８％
５−ＨＢＢ（Ｆ）−Ｆ                          （２２−２３）            ５％
３−ＨＨＢＢ（Ｆ，Ｆ）−Ｆ                    （２３−６）              ３％
４−ＨＨＢＢ（Ｆ，Ｆ）−Ｆ                    （２３−６）              ２％
５−ＨＨＢＢ（Ｆ，Ｆ）−Ｆ                    （２３−６）              ２％
３−ＨＨ２ＢＢ（Ｆ，Ｆ）−Ｆ                  （２３−１５）            ３％
４−ＨＨ２ＢＢ（Ｆ，Ｆ）−Ｆ                  （２３−１５）            ４％
【０２０３】
［使用例５］
３−ＢＢ（Ｆ）Ｂ（３Ｍｅ）Ｂ（２Ｆ，３Ｆ）−５
（１−２−４０）          ４％
Ｖ−ＨＢＢ−２                                （３−４）              １０％
１Ｏ１−ＨＢＢＨ−４                          （４−１）                ４％
１Ｏ１−ＨＢＢＨ−５                          （４−１）                ４％
３−ＨＨＢ（Ｆ，Ｆ）−Ｆ                      （２２−３）              ９％
３−Ｈ２ＨＢ（Ｆ，Ｆ）−Ｆ                    （２２−１５）            ８％
４−Ｈ２ＨＢ（Ｆ，Ｆ）−Ｆ                    （２２−１５）            ８％
５−Ｈ２ＨＢ（Ｆ，Ｆ）−Ｆ                    （２２−１５）            ８％
３−ＨＢＢ（Ｆ，Ｆ）−Ｆ                      （２２−２４）          １１％
５−ＨＢＢ（Ｆ，Ｆ）−Ｆ                      （２２−２４）          １８％
３−Ｈ２ＢＢ（Ｆ，Ｆ）−Ｆ                    （２２−２７）          １０％
５−ＨＨＢＢ（Ｆ，Ｆ）−Ｆ                    （２３−６）              ２％
３−ＨＨ２ＢＢ（Ｆ，Ｆ）−Ｆ                  （２３−１５）            ２％
５−ＨＨＥＢＢ−Ｆ                            （２３−１７）            ２％
【０２０４】
［使用例６］
３−ＢＴＢ（Ｆ）ＴＢ（３Ｍｅ）Ｂ（２Ｆ，３Ｆ）−３
（１−２−２７４）        ７％
５−ＨＢＢＨ−３                              （４−１）                ６％
３−ＨＢ（Ｆ）ＢＨ−３                        （４−２）                ３％
５−ＨＢ−Ｆ                                  （２１−２）            １２％
６−ＨＢ−Ｆ                                  （２１−２）              ９％
７−ＨＢ−Ｆ                                  （２１−２）              ７％
２−ＨＨＢ−ＯＣＦ３                          （２２−１）              ４％
３−ＨＨＢ−ＯＣＦ３                          （２２−１）              ６％
４−ＨＨＢ−ＯＣＦ３                          （２２−１）              ７％
５−ＨＨＢ−ＯＣＦ３                          （２２−１）              ５％
３−ＨＨＢ（Ｆ，Ｆ）−ＯＣＦ２Ｈ              （２２−３）              ４％
３−ＨＨＢ（Ｆ，Ｆ）−ＯＣＦ３                （２２−３）              ３％
３−ＨＨ２Ｂ−ＯＣＦ３                        （２２−４）              ２％
５−ＨＨ２Ｂ−ＯＣＦ３                        （２２−４）              ４％
３−ＨＨ２Ｂ（Ｆ）−Ｆ                        （２２−５）              ３％
３−ＨＢＢ（Ｆ）−Ｆ                          （２２−２３）          １０％
５−ＨＢＢ（Ｆ）−Ｆ                          （２２−２３）            ８％
【０２０５】
［使用例７］
３−ＨＨＢ（２Ｍｅ，３Ｍｅ，５Ｍｅ，６Ｍｅ）Ｂ（２Ｆ，３Ｆ）−５
（１−２−１４０）        ６％
２−ＨＨ−５                                  （２−１）                ５％
３−ＨＨ−４                                  （２−１）                ４％
５−Ｂ（Ｆ）ＢＢ−２                          （３−８）                ４％
５−ＨＢ−ＣＬ                                （２１−２）            １１％
３−ＨＨＢ（Ｆ，Ｆ）−Ｆ                      （２２−３）              ８％
３−ＨＨＥＢ（Ｆ，Ｆ）−Ｆ                    （２２−１２）          １０％
４−ＨＨＥＢ（Ｆ，Ｆ）−Ｆ                    （２２−１２）            ３％
５−ＨＨＥＢ（Ｆ，Ｆ）−Ｆ                    （２２−１２）            ３％
３−ＨＢＢ（Ｆ，Ｆ）−Ｆ                      （２２−２４）          １８％
５−ＨＢＢ（Ｆ，Ｆ）−Ｆ                      （２２−２４）          １４％
２−ＨＢＥＢ（Ｆ，Ｆ）−Ｆ                    （２２−３９）            ３％
３−ＨＢＥＢ（Ｆ，Ｆ）−Ｆ                    （２２−３９）            ４％
５−ＨＢＥＢ（Ｆ，Ｆ）−Ｆ                    （２２−３９）            ２％
３−ＨＨＢＢ（Ｆ，Ｆ）−Ｆ                    （２３−６）              ５％
【０２０６】
［使用例８］
３−Ｈ２Ｂ（２Ｆ，３Ｃｌ）Ｂ（２Ｍｅ，３Ｍｅ，５Ｍｅ）２Ｄｈ−Ｖ
（１−２−２７９）        ５％
Ｖ２−ＨＨＢ−１                              （３−１）                ５％
３−ＨＢ−ＣＬ                                （２１−２）              ３％
５−ＨＢ−ＣＬ                                （２１−２）              ３％
３−ＨＨＢ−ＯＣＦ３                          （２２−１）              ５％
５−ＨＨＢ（Ｆ）−Ｆ                          （２２−２）              ６％
Ｖ−ＨＨＢ（Ｆ）−Ｆ                          （２２−２）              ４％
３−Ｈ２ＨＢ−ＯＣＦ３                        （２２−１３）            ５％
５−Ｈ２ＨＢ（Ｆ，Ｆ）−Ｆ                    （２２−１５）            ４％
５−Ｈ４ＨＢ−ＯＣＦ３                        （２２−１９）          １５％
５−Ｈ４ＨＢ（Ｆ，Ｆ）−Ｆ                    （２２−２１）            ７％
３−Ｈ４ＨＢ（Ｆ，Ｆ）−ＣＦ３                （２２−２１）            ８％
５−Ｈ４ＨＢ（Ｆ，Ｆ）−ＣＦ３                （２２−２１）          １０％
２−Ｈ２ＢＢ（Ｆ）−Ｆ                        （２２−２６）            ５％
３−Ｈ２ＢＢ（Ｆ）−Ｆ                        （２２−２６）          １０％
３−ＨＢＥＢ（Ｆ，Ｆ）−Ｆ                    （２２−３９）            ５％
【０２０７】
［使用例９］
３−Ｂ（２Ｆ，３Ｆ）Ｂ（２Ｍｅ，３Ｍｅ）Ｂ（２Ｆ，３Ｆ）−５
（１−１−４１）          ６％
３−ＨＨ−４                                  （２−１）                ６％
３−ＨＨ−５                                  （２−１）                ５％
３−ＨＢ−Ｏ２                                （２−５）                ８％
３−ＨＨＢ−１                                （３−１）              １０％
３−ＨＨＢ−Ｏ１                              （３−１）                ８％
５−ＨＢ−ＣＬ                                （２１−２）            １７％
７−ＨＢ（Ｆ，Ｆ）−Ｆ                        （２１−４）              ３％
２−ＨＨＢ（Ｆ）−Ｆ                          （２２−２）              ７％
３−ＨＨＢ（Ｆ）−Ｆ                          （２２−２）              ７％
５−ＨＨＢ（Ｆ）−Ｆ                          （２２−２）              ７％
３−ＨＨＢ（Ｆ，Ｆ）−Ｆ                      （２２−３）              ６％
３−Ｈ２ＨＢ（Ｆ，Ｆ）−Ｆ                    （２２−１５）            ５％
４−Ｈ２ＨＢ（Ｆ，Ｆ）−Ｆ                    （２２−１５）            ５％
ＮＩ＝７４．０℃；η＝２２．７ｍＰａ・ｓ；Δｎ＝０．０８０；Δε＝２．６．
【０２０８】
［使用例１０］
３−Ｂ（２Ｆ，３Ｆ）Ｂ（２Ｍｅ）Ｂ（２Ｆ，３Ｆ）−５
（１−１−１）            ９％
３−ＨＨ−４                                  （２−１）                ６％
３−ＨＨ−５                                  （２−１）                ７％
３−ＨＨＢ−３                                （３−１）              １３％
５−ＨＢ−ＣＬ                                （２１−２）              ３％
７−ＨＢ（Ｆ）−Ｆ                            （２１−３）              ４％
２−ＨＨＢ（Ｆ，Ｆ）−Ｆ                      （２２−３）              ４％
３−ＨＨＢ（Ｆ，Ｆ）−Ｆ                      （２２−３）              ５％
３−ＨＨＥＢ−Ｆ                              （２２−１０）            ８％
５−ＨＨＥＢ−Ｆ                              （２２−１０）            ８％
３−ＨＨＥＢ（Ｆ，Ｆ）−Ｆ                    （２２−１２）          １０％
４−ＨＨＥＢ（Ｆ，Ｆ）−Ｆ                    （２２−１２）            ５％
３−ＧＨＢ（Ｆ，Ｆ）−Ｆ                      （２２−１０９）          ５％
４−ＧＨＢ（Ｆ，Ｆ）−Ｆ                      （２２−１０９）          ６％
５−ＧＨＢ（Ｆ，Ｆ）−Ｆ                      （２２−１０９）          ７％
ＮＩ＝８４．２℃；η＝３１．４ｍＰａ・ｓ；Δｎ＝０．０８２；Δε＝５．５．
【０２０９】
［使用例１１］
３−Ｂ（２Ｆ，３Ｆ）Ｂ（２Ｍｅ，５Ｍｅ）Ｂ（２Ｆ，３Ｆ）−５
（１−１−２１）          ４％
３−ＨＨ−ＶＦＦ                              （２−１）                ７％
５−ＨＨ−ＶＦＦ                              （２−１）              ２４％
２−ＢＴＢ−１                                （２−１０）              ５％
３−ＨＨＢ−１                                （３−１）                ４％
ＶＦＦ−ＨＨＢ−１                            （３−１）                ８％
ＶＦＦ２−ＨＨＢ−１                          （３−１）              １１％
３−Ｈ２ＢＴＢ−２                            （３−１７）              ５％
３−Ｈ２ＢＴＢ−３                            （３−１７）              ４％
３−Ｈ２ＢＴＢ−４                            （３−１７）              ８％
３−ＨＢ−Ｃ                                  （２４−１）            １４％
１Ｖ２−ＢＥＢ（Ｆ，Ｆ）−Ｃ                  （２４−１５）            ６％
ＮＩ＝８２．７℃；η＝１５．９ｍＰａ・ｓ；Δｎ＝０．１２７；Δε＝６．０．
【０２１０】
［使用例１２］
２Ｏ−Ｂ（２Ｆ，３Ｆ）Ｂ（２Ｍｅ）Ｂ（２Ｆ，３Ｆ）−Ｏ４
（１−１−５）            ９％
３−ＨＨ−Ｖ                                  （２−１）              ２９％
３−ＨＨ−Ｖ１                                （２−１）                ５％
５−ＨＨ−Ｖ                                  （２−１）                ４％
３−ＨＨＢ−１                                （３−１）                ４％
Ｖ−ＨＨＢ−１                                （３−１）                ５％
２−ＢＢ（Ｆ）Ｂ−３                          （３−６）                ５％
３−ＨＨＥＨ−５                              （３−１３）              ３％
１Ｖ２−ＢＢ―Ｆ                              （２１−１）              ３％
３−ＢＢ（Ｆ，Ｆ）ＸＢ（Ｆ，Ｆ）−Ｆ          （２２−９７）            ８％
３−ＢＢ（２Ｆ，３Ｆ）ＸＢ（Ｆ，Ｆ）−Ｆ      （２２−１１４）          ３％
３−ＨＨＢＢ（Ｆ，Ｆ）−Ｆ                    （２３−６）              ３％
３−ＨＢＢＸＢ（Ｆ，Ｆ）−Ｆ                  （２３−３２）            ３％
５−ＨＢ（Ｆ）Ｂ（Ｆ，Ｆ）ＸＢ（Ｆ，Ｆ）−Ｆ  （２３−４１）            ５％
３−ＢＢ（Ｆ）Ｂ（Ｆ，Ｆ）ＸＢ（Ｆ，Ｆ）−Ｆ  （２３−４７）            ３％
４−ＢＢ（Ｆ）Ｂ（Ｆ，Ｆ）ＸＢ（Ｆ，Ｆ）−Ｆ  （２３−４７）            ５％
５−ＢＢ（Ｆ）Ｂ（Ｆ，Ｆ）ＸＢ（Ｆ，Ｆ）−Ｆ  （２３−４７）            ３％
【０２１１】
［使用例１３］
３−ＢＢ（Ｆ）Ｂ（３Ｍｅ）Ｂ（２Ｆ，３Ｆ）−５
（１−２−４０）          ７％
３−ＨＨ−Ｖ                                  （２−１）              ２９％
３−ＨＨ−Ｖ１                                （２−１）                ５％
Ｖ−ＨＨ−Ｖ１                                （２−１）                ６％
３−ＨＨＢ−１                                （３−１）                ４％
Ｖ−ＨＨＢ−１                                （３−１）                ５％
１−ＢＢ（Ｆ）Ｂ−２Ｖ                        （３−６）                ４％
３−ＨＨＥＨ−５                              （３−１３）              ２％
１Ｖ２−ＢＢ―Ｆ                              （２１−１）              ３％
３−ＢＢ（Ｆ，Ｆ）ＸＢ（Ｆ，Ｆ）−Ｆ          （２２−９７）            ５％
３−ＨＨＸＢ（Ｆ，Ｆ）−ＣＦ３                （２２−１００）          ２％
３−ＧＢ（Ｆ，Ｆ）ＸＢ（Ｆ，Ｆ）−Ｆ          （２２−１１３）          ３％
３−ＧＢ（Ｆ）Ｂ（Ｆ，Ｆ）−Ｆ                （２２−１１６）          ４％
３−ＨＨＢＢ（Ｆ，Ｆ）−Ｆ                    （２３−６）              ３％
３−ＢＢ（Ｆ）Ｂ（Ｆ，Ｆ）ＸＢ（Ｆ，Ｆ）−Ｆ  （２３−４７）            ３％
４−ＢＢ（Ｆ）Ｂ（Ｆ，Ｆ）ＸＢ（Ｆ，Ｆ）−Ｆ  （２３−４７）            ７％
５−ＢＢ（Ｆ）Ｂ（Ｆ，Ｆ）ＸＢ（Ｆ，Ｆ）−Ｆ  （２３−４７）            ３％
３−ＧＢ（Ｆ）Ｂ（Ｆ，Ｆ）ＸＢ（Ｆ，Ｆ）−Ｆ  （２３−５７）            ５％
【０２１２】
［使用例１４］
３−ＢＴＢ（Ｆ）ＴＢ（３Ｍｅ）Ｂ（２Ｆ，３Ｆ）−３
（１−２−２７４）        ７％
３−ＨＨＢ（２Ｍｅ，３Ｍｅ，５Ｍｅ，６Ｍｅ）Ｂ（２Ｆ，３Ｆ）−５
（１−２−１４０）        ６％
３−ＨＨ−Ｖ                                  （２−１）              ２６％
３−ＨＨ−Ｖ１                                （２−１）                ４％
３−ＨＨＢ−１                                （３−１）                ４％
Ｖ−ＨＨＢ−１                                （３−１）                ５％
３−ＨＢＢ−２                                （３−４）                ６％
Ｖ２−ＢＢ（Ｆ）Ｂ−１                        （３−６）                ５％
３−ＨＨＥＨ−３                              （３−１３）              ２％
３−ＨＨＥＨ−５                              （３−１３）              ２％
１Ｖ２−ＢＢ―Ｆ                              （２１−１）              ２％
３−ＢＢ（Ｆ，Ｆ）ＸＢ（Ｆ，Ｆ）−Ｆ          （２２−９７）            ４％
３−ＧＢ（Ｆ，Ｆ）ＸＢ（Ｆ，Ｆ）−Ｆ          （２２−１１３）          ２％
３−ＨＨＢＢ（Ｆ，Ｆ）−Ｆ                    （２３−６）              ２％
３−ＨＢＢ（Ｆ，Ｆ）ＸＢ（Ｆ，Ｆ）−Ｆ        （２３−３８）            ３％
３−ＢＢ（Ｆ）Ｂ（Ｆ，Ｆ）ＸＢ（Ｆ）−Ｆ      （２３−４６）            ５％
４−ＢＢ（Ｆ）Ｂ（Ｆ，Ｆ）ＸＢ（Ｆ，Ｆ）−Ｆ  （２３−４７）            ３％
５−ＢＢ（Ｆ）Ｂ（Ｆ，Ｆ）ＸＢ（Ｆ，Ｆ）−Ｆ  （２３−４７）            ３％
３−ＧＢ（Ｆ）Ｂ（Ｆ，Ｆ）ＸＢ（Ｆ，Ｆ）−Ｆ  （２３−５７）            ４％
４−ＧＢ（Ｆ）Ｂ（Ｆ，Ｆ）ＸＢ（Ｆ，Ｆ）−Ｆ  （２３−５７）            ３％
５−ＧＢ（Ｆ）Ｂ（Ｆ，Ｆ）ＸＢ（Ｆ，Ｆ）−Ｆ  （２３−５７）            ２％
【０２１３】
［使用例１５］
３−Ｈ２Ｂ（２Ｆ，３Ｃｌ）Ｂ（２Ｍｅ，３Ｍｅ，５Ｍｅ）２Ｄｈ−Ｖ
（１−２−２７９）        ８％
３−ＨＨ−Ｖ                                  （２−１）              ３０％
３−ＨＨ−Ｖ１                                （２−１）                ３％
３−ＨＨＢ−１                                （３−１）                ５％
Ｖ−ＨＨＢ−１                                （３−１）                ４％
Ｖ２−ＢＢ（Ｆ）Ｂ−１                        （３−６）                ５％
３−ＨＨＥＨ−５                              （３−１３）              ２％
３−ＨＨＥＢＨ−３                            （４−６）                ３％
１Ｖ２−ＢＢ―Ｆ                              （２１−１）              ４％
３−ＢＢ（Ｆ）Ｂ（Ｆ，Ｆ）−Ｆ                （２２−６９）            ３％
３−ＢＢ（Ｆ，Ｆ）ＸＢ（Ｆ，Ｆ）−Ｆ          （２２−９７）            ４％
３−ＨＨＢＢ（Ｆ，Ｆ）−Ｆ                    （２３−６）              ２％
５−ＨＢ（Ｆ）Ｂ（Ｆ，Ｆ）ＸＢ（Ｆ，Ｆ）−Ｆ  （２３−４１）            ４％
４−ＢＢ（Ｆ）Ｂ（Ｆ，Ｆ）ＸＢ（Ｆ，Ｆ）−Ｆ  （２３−４７）            ５％
５−ＢＢ（Ｆ）Ｂ（Ｆ，Ｆ）ＸＢ（Ｆ，Ｆ）−Ｆ  （２３−４７）            ３％
２−ｄｈＢＢ（Ｆ，Ｆ）ＸＢ（Ｆ，Ｆ）−Ｆ      （２３−５０）            ２％
３−ｄｈＢＢ（Ｆ，Ｆ）ＸＢ（Ｆ，Ｆ）−Ｆ      （２３−５０）            ３％
３−ＧＢＢ（Ｆ）Ｂ（Ｆ，Ｆ）−Ｆ              （２３−５５）            ３％
４−ＧＢＢ（Ｆ）Ｂ（Ｆ，Ｆ）−Ｆ              （２３−５５）            ３％
３−ＢＢ（Ｆ，Ｆ）ＸＢ（Ｆ）Ｂ（Ｆ，Ｆ）−Ｆ  （２３−５６）            ４％
【０２１４】
［使用例１６］
３−Ｂ（２Ｆ，３Ｆ）Ｂ（２Ｍｅ，３Ｍｅ）Ｂ（２Ｆ，３Ｆ）−５
（１−１−４１）          ８％
３−Ｂ（２Ｆ，３Ｆ）Ｂ（２Ｍｅ）Ｂ（２Ｆ，３Ｆ）−５
（１−１−１）            ７％
３−ＨＨ−Ｖ                                  （２−１）              ３０％
３−ＨＨ−Ｖ１                                （２−１）                ３％
３−ＨＨＢ−１                                （３−１）                ４％
Ｖ−ＨＨＢ−１                                （３−１）                ４％
Ｖ２−ＢＢ（Ｆ）Ｂ−１                        （３−６）                ３％
３−ＨＨＥＨ−５                              （３−１３）              ２％
１Ｖ２−ＢＢ―Ｆ                              （２１−１）              ２％
３−ＢＢ（Ｆ）Ｂ（Ｆ，Ｆ）−ＣＦ３            （２２−６９）            ３％
３−ＢＢ（Ｆ，Ｆ）ＸＢ（Ｆ，Ｆ）−Ｆ          （２２−９７）            ３％
３−ＨＨＸＢ（Ｆ，Ｆ）−Ｆ                    （２２−１００）          ３％
３−ＧＢ（Ｆ，Ｆ）ＸＢ（Ｆ，Ｆ）−Ｆ          （２２−１１３）          ２％
３−ＧＢ（Ｆ）Ｂ（Ｆ）−Ｆ                    （２２−１１５）          ３％
３−ＨＨＢＢ（Ｆ，Ｆ）−Ｆ                    （２３−６）              ４％
５−ＨＢ（Ｆ）Ｂ（Ｆ，Ｆ）ＸＢ（Ｆ，Ｆ）−Ｆ  （２３−４１）            ３％
３−ＧＢ（Ｆ）Ｂ（Ｆ，Ｆ）ＸＢ（Ｆ，Ｆ）−Ｆ  （２３−５７）            ３％
３−ＧＢＢ（Ｆ，Ｆ）ＸＢ（Ｆ，Ｆ）−Ｆ        （２３−５８）            ３％
４−ＧＢＢ（Ｆ，Ｆ）ＸＢ（Ｆ，Ｆ）−Ｆ        （２３−５８）            ３％
５−ＧＢＢ（Ｆ，Ｆ）ＸＢ（Ｆ，Ｆ）−Ｆ        （２３−５８）            ３％
３−ＧＢ（Ｆ）Ｂ（Ｆ）Ｂ（Ｆ）−Ｆ            （２３−５９）            ４％
ＮＩ＝７１．１℃；η＝３１．３ｍＰａ・ｓ；Δｎ＝０．１００；Δε＝４．３．
【０２１５】
［使用例１７］
３−Ｂ（２Ｆ，３Ｆ）Ｂ（２Ｍｅ，５Ｍｅ）Ｂ（２Ｆ，３Ｆ）−５
（１−１−２１）          ４％
３−ＨＨ−４                                  （２−１）                ５％
３−ＨＢ−Ｏ１                                （２−５）              １２％
３−ＨＨＢ−１                                （３−１）                ６％
３−ＨＢ（２Ｆ，３Ｆ）−Ｏ２                  （５−１）              １１％
５−ＨＢ（２Ｆ，３Ｆ）−Ｏ２                  （５−１）              １２％
２−ＨＨＢ（２Ｆ，３Ｆ）−１                  （６−１）              １２％
３−ＨＨＢ（２Ｆ，３Ｆ）−１                  （６−１）              １２％
３−ＨＨＢ（２Ｆ，３Ｆ）−Ｏ２                （６−１）              １３％
５−ＨＨＢ（２Ｆ，３Ｆ）−Ｏ２                （６−１）              １３％
ＮＩ＝８３．６℃；η＝３９．５ｍＰａ・ｓ；Δｎ＝０．０９２；Δε＝−３．４．
【０２１６】
［使用例１８］
２Ｏ−Ｂ（２Ｆ，３Ｆ）Ｂ（２Ｍｅ）Ｂ（２Ｆ，３Ｆ）−Ｏ４
（１−１−５）            ５％
３−ＢＢ（Ｆ）Ｂ（３Ｍｅ）Ｂ（２Ｆ，３Ｆ）−５
（１−２−４０）          ７％
２−ＨＨ−５                                  （２−１）                ２％
３−ＨＨ−４                                  （２−１）              １０％
３−ＨＨ−５                                  （２−１）                ３％
３−ＨＢ−Ｏ２                                （２−５）              １０％
３−ＨＨＢ−１                                （３−１）                ３％
３−ＨＨＢ−３                                （３−１）                ４％
３−ＨＨＢ−Ｏ１                              （３−１）                ３％
３−Ｈ２Ｂ（２Ｆ，３Ｆ）−Ｏ２                （５−４）              １２％
５−Ｈ２Ｂ（２Ｆ，３Ｆ）−Ｏ２                （５−４）              １３％
２−ＨＢＢ（２Ｆ，３Ｆ）−Ｏ２                （６−７）                ３％
３−ＨＢＢ（２Ｆ，３Ｆ）−Ｏ２                （６−７）              １１％
５−ＨＢＢ（２Ｆ，３Ｆ）−Ｏ２                （６−７）                ９％
３−ＨＨＢ（２Ｆ，３Ｃｌ）−Ｏ２              （６−１２）              ５％
【０２１７】
［使用例１９］
３−ＢＴＢ（Ｆ）ＴＢ（３Ｍｅ）Ｂ（２Ｆ，３Ｆ）−３
（１−２−２７４）        ９％
２−ＨＨ−３                                  （２−１）              １３％
２−ＨＨ−５                                  （２−１）                ３％
３−ＨＨ−４                                  （２−１）                ７％
３−ＨＢ−Ｏ２                                （２−５）                ２％
１−ＢＢ−３                                  （２−８）                ９％
３−ＨＨＢ−１                                （３−１）                ５％
３−ＨＨＢ−Ｏ１                              （３−１）                ５％
５−Ｂ（Ｆ）ＢＢ−２                          （３−８）                ４％
３−ＢＢ（２Ｆ，３Ｆ）−Ｏ２                  （５−３）                ８％
５−ＢＢ（２Ｆ，３Ｆ）−Ｏ２                  （５−３）                ６％
２−ＨＨ１ＯＢ（２Ｆ，３Ｆ）−Ｏ２            （６−５）              １１％
３−ＨＨ１ＯＢ（２Ｆ，３Ｆ）−Ｏ２            （６−５）              １８％
【０２１８】
［使用例２０］
３−ＨＨＢ（２Ｍｅ，３Ｍｅ，５Ｍｅ，６Ｍｅ）Ｂ（２Ｆ，３Ｆ）−５
（１−２−１４０）        ６％
２−ＨＨ−３                                  （２−１）              １３％
５−ＨＢ−Ｏ２                                （２−５）                ７％
７−ＨＢ−１                                  （２−５）              １０％
５−ＨＢＢ（Ｆ）Ｂ−２                        （４−５）              １０％
５−ＨＢＢ（Ｆ）Ｂ−３                        （４−５）              １０％
３−ＨＢ（２Ｆ，３Ｆ）−Ｏ２                  （５−１）              １７％
５−ＨＢ（２Ｆ，３Ｆ）−Ｏ２                  （５−１）              １５％
３−ＨＨＢ（２Ｆ，３Ｃｌ）−Ｏ２              （６−１２）              ３％
４−ＨＨＢ（２Ｆ，３Ｃｌ）−Ｏ２              （６−１２）              ３％
５−ＨＨＢ（２Ｆ，３Ｃｌ）−Ｏ２              （６−１２）              ２％
３−ＨＨ１ＯＣｒｏ（７Ｆ，８Ｆ）−５          （１０−６）              ４％
【０２１９】
［使用例２１］
３−Ｈ２Ｂ（２Ｆ，３Ｃｌ）Ｂ（２Ｍｅ，３Ｍｅ，５Ｍｅ）２Ｄｈ−Ｖ
（１−２−２７９）        ８％
３−ＨＨ−Ｖ                                  （２−１）              ２３％
１−ＢＢ−３                                  （２−８）                ９％
３−ＨＨＢ−１                                （３−１）                ８％
５−Ｂ（Ｆ）ＢＢ−２                          （３−８）                ６％
３−ＢＢ（２Ｆ，３Ｆ）−Ｏ２                  （５−３）              １２％
２−ＨＨ１ＯＢ（２Ｆ，３Ｆ）−Ｏ２            （６−５）              ２０％
３−ＨＨ１ＯＢ（２Ｆ，３Ｆ）−Ｏ２            （６−５）              １４％
【０２２０】
［使用例２２］
３−Ｂ（２Ｆ，３Ｆ）Ｂ（２Ｍｅ，３Ｍｅ）Ｂ（２Ｆ，３Ｆ）−５
（１−１−４１）          ５％
３−Ｂ（２Ｆ，３Ｆ）Ｂ（２Ｍｅ）Ｂ（２Ｆ，３Ｆ）−５
（１−１−１）          １０％
２−ＨＨ−３                                  （２−１）                ７％
３−ＨＨ−Ｖ１                                （２−１）                ５％
１Ｖ２−ＨＨ−１                              （２−１）                ７％
１Ｖ２−ＨＨ−３                              （２−１）                ６％
４−ＨＨ−Ｖ                                  （２−１）                ２％
３−ＨＨＢ−１                                （３−１）                ３％
３−ＨＨＢ−３                                （３−１）                ２％
３−ＢＢ（２Ｆ，３Ｆ）−Ｏ２                  （５−３）                ３％
５−ＢＢ（２Ｆ，３Ｆ）−Ｏ２                  （５−３）                ２％
３−Ｈ１ＯＢ（２Ｆ，３Ｆ）−Ｏ２              （５−５）                ５％
３−ＨＤｈＢ（２Ｆ，３Ｆ）−Ｏ２              （６−３）                ７％
２−ＨＨ１ＯＢ（２Ｆ，３Ｆ）−Ｏ２            （６−５）                ８％
３−ＨＨ１ＯＢ（２Ｆ，３Ｆ）−Ｏ２            （６−５）              １９％
２−ＢＢ（２Ｆ，３Ｆ）Ｂ−３                  （７−１）                ９％
ＮＩ＝７７．７℃；η＝３３．３ｍＰａ・ｓ；Δｎ＝０．１０８；Δε＝−４．２．
【０２２１】
［使用例２３］
３−Ｂ（２Ｆ，３Ｆ）Ｂ（２Ｍｅ，５Ｍｅ）Ｂ（２Ｆ，３Ｆ）−５
（１−１−２１）          ５％
３−ＨＨ−４                                  （２−１）                ５％
３−ＨＨ−ＶＦＦ                              （２−１）                ４％
３−ＨＢ−Ｏ１                                （２−５）              １４％
１−ＢＢ−５                                  （２−８）                ３％
３−ＨＨＢ−１                                （３−１）                ６％
５−ＨＢ（２Ｆ，３Ｆ）−Ｏ２                  （５−１）                ９％
Ｖ−ＨＢ（２Ｆ，３Ｆ）−Ｏ２                  （５−１）                ３％
２−ＨＨＢ（２Ｆ，３Ｆ）−１                  （６−１）              １２％
３−ＨＨＢ（２Ｆ，３Ｆ）−１                  （６−１）              １３％
３−ＨＨＢ（２Ｆ，３Ｆ）−Ｏ２                （６−１）              １３％
５−ＨＨＢ（２Ｆ，３Ｆ）−Ｏ２                （６−１）              １３％
ＮＩ＝８４．１℃；η＝３６．８ｍＰａ・ｓ；Δｎ＝０．０９３；Δε＝−２．９．
【０２２２】
［使用例２４］
２Ｏ−Ｂ（２Ｆ，３Ｆ）Ｂ（２Ｍｅ）Ｂ（２Ｆ，３Ｆ）−Ｏ４
（１−１−５）            ７％
２−ＨＨ−３                                  （２−１）              １２％
７−ＨＢ−１                                  （２−５）                ６％
５−ＨＢ−Ｏ２                                （２−５）                ７％
５−ＨＢＢ（Ｆ）Ｂ−２                        （４−５）                ８％
５−ＨＢＢ（Ｆ）Ｂ−３                        （４−５）              １０％
３−ＨＢ（２Ｆ，３Ｆ）−Ｏ２                  （５−１）              １３％
５−ＨＢ（２Ｆ，３Ｆ）−Ｏ２                  （５−１）              １３％
２−Ｈ１ＯＢ（２Ｆ，３Ｆ）−Ｏ２              （５−５）                ３％
３−Ｈ１ＯＢ（２Ｆ，３Ｆ）−Ｏ２              （５−５）                ３％
２Ｏ−Ｂ（２Ｆ，３Ｆ）Ｂ（Ｆ）−Ｏ２          （５−９）                ３％
４Ｏ−Ｂ（２Ｆ，３Ｆ）Ｂ（Ｆ）−Ｏ２          （５−９）                ３％
Ｖ−ＨＨＢ（２Ｆ，３Ｆ）−Ｏ２                （６−１）                ３％
Ｖ２−ＨＨＢ（２Ｆ，３Ｆ）−Ｏ２              （６−１）                ３％
５−ＨＨＢ（２Ｆ，３Ｃｌ）−Ｏ２              （６−１２）              ２％
３−ＨＨ１ＯＣｒｏ（７Ｆ，８Ｆ）−５          （１０−６）              ４％
【０２２３】
［使用例２５］
３−ＢＢ（Ｆ）Ｂ（３Ｍｅ）Ｂ（２Ｆ，３Ｆ）−５
（１−２−４０）          ８％
２−ＨＨ−５                                  （２−１）                ３％
３−ＨＨ−４                                  （２−１）              １３％
３−ＨＨ−５                                  （２−１）                ４％
３−ＨＢ−Ｏ２                                （２−５）              １１％
３−ＨＨＢ−１                                （３−１）                ３％
３−ＨＨＢ−３                                （３−１）                ４％
３−ＨＨＢ−Ｏ１                              （３−１）                ３％
３−ＤｈＢ（２Ｆ，３Ｆ）−Ｏ２                （５−２）                ２％
２−ＢＢ（２Ｆ，３Ｆ）−Ｏ２                  （５−３）                ８％
５−Ｈ２Ｂ（２Ｆ，３Ｆ）−Ｏ２                （５−４）              １０％
３−ＨＨ２Ｂ（２Ｆ，３Ｆ）−Ｏ２              （６−４）                ３％
３−ＨＢＢ（２Ｆ，３Ｆ）−Ｏ２                （６−７）                ８％
５−ＨＢＢ（２Ｆ，３Ｆ）−Ｏ２                （６−７）                ９％
Ｖ−ＨＢＢ（２Ｆ，３Ｆ）−Ｏ２                （６−７）                ３％
３−ＨＨＢ（２Ｆ，３Ｃｌ）−Ｏ２              （６−１２）              ５％
２Ｏ−Ｂ（２Ｆ，３Ｆ）Ｂ（Ｆ）Ｈ−３          （６−１９）              ３％
【０２２４】
［使用例２６］
３−ＢＴＢ（Ｆ）ＴＢ（３Ｍｅ）Ｂ（２Ｆ，３Ｆ）−３
（１−２−２７４）        ６％
２−ＨＨ−３                                  （２−１）                ６％
３−ＨＨ−Ｖ１                                （２−１）                ８％
１Ｖ２−ＨＨ−１                              （２−１）                ８％
１Ｖ２−ＨＨ−３                              （２−１）                ６％
Ｖ−ＨＨＢ−１                                （３−１）                ３％
Ｖ２−ＨＨＢ−１                              （３−１）                ３％
３−ＨＨＢ−１                                （３−１）                ３％
３−ＨＨＢ−３                                （３−１）                ２％
５−ＢＢ（２Ｆ，３Ｆ）−Ｏ２                  （５−３）                ４％
Ｖ２−ＢＢ（２Ｆ，３Ｆ）−Ｏ２                （５−３）                ４％
３−Ｈ１ＯＢ（２Ｆ，３Ｆ）−Ｏ２              （５−５）                ７％
３−ＨＤｈＢ（２Ｆ，３Ｆ）−Ｏ２              （６−３）                ７％
３−ＨＨ１ＯＢ（２Ｆ，３Ｆ）−Ｏ２            （６−５）              １７％
３−ｄｈＢＢ（２Ｆ，３Ｆ）−Ｏ２              （６−９）                ３％
３−ＨｃｈＢ（２Ｆ，３Ｆ）−Ｏ２              （６−１８）              ３％
２−ＢＢ（２Ｆ，３Ｆ）Ｂ−３                  （７−１）              １０％
【０２２５】
［使用例２７］
３−ＨＨＢ（２Ｍｅ，３Ｍｅ，５Ｍｅ，６Ｍｅ）Ｂ（２Ｆ，３Ｆ）−５
（１−２−１４０）        ９％
２−ＨＨ−３                                  （２−１）              １７％
３−ＨＨ−４                                  （２−１）                ７％
３−ＨＢ−Ｏ２                                （２−５）                ２％
１−ＢＢ−３                                  （２−８）                ５％
３−ＨＨＢ−１                                （３−１）                ３％
３−ＨＨＢ−Ｏ１                              （３−１）                ３％
Ｖ−ＨＢＢ−２                                （３−４）                ３％
５−Ｂ（Ｆ）ＢＢ−２                          （３−８）                ４％
３−ＢＢ（２Ｆ，３Ｆ）−Ｏ２                  （５−３）                ９％
５−ＢＢ（２Ｆ，３Ｆ）−Ｏ２                  （５−３）                ６％
２−ＨＨ１ＯＢ（２Ｆ，３Ｆ）−Ｏ２            （６−５）                ９％
３−ＨＨ１ＯＢ（２Ｆ，３Ｆ）−Ｏ２            （６−５）              １５％
３−ＨＢ（２Ｆ，３Ｆ）Ｂ−２                  （７−２）                ４％
Ｖ−ＨＨ２ＢＢ（２Ｆ，３Ｆ）−Ｏ２            （８−３）                ４％
【０２２６】
［使用例２８］
３−Ｈ２Ｂ（２Ｆ，３Ｃｌ）Ｂ（２Ｍｅ，３Ｍｅ，５Ｍｅ）２Ｄｈ−Ｖ
（１−２−２７９）        ７％
３−ＨＨ−Ｖ                                  （２−１）              ２４％
１−ＢＢ−３                                  （２−８）                ７％
３−ＨＨＢ−１                                （３−１）                ８％
５−Ｂ（Ｆ）ＢＢ−２                          （３−８）                ６％
３−ＢＢ（２Ｆ，３Ｆ）−Ｏ２                  （５−３）              １２％
２−ＨＨ１ＯＢ（２Ｆ，３Ｆ）−Ｏ２            （６−５）              １９％
３−ＨＨ１ＯＢ（２Ｆ，３Ｆ）−Ｏ２            （６−５）              １３％
３−Ｈ２ＢＢＢ（２Ｆ，３Ｆ）−Ｏ２            （８−１）                ２％
５−ＨＦＬＦ４−３                            （１３−１）              ２％
【産業上の利用可能性】
【０２２７】
本発明の化合物は、液晶性化合物として有用である。この化合物を含有する液晶組成物は、コンピュータモニター、テレビなどに用いる液晶表示素子に広く利用できる。